(57)【要約】【課題】  基板面にほぼ平行な電界を液晶に印加する横電界方式を用いたアクテイブマトリクス型液晶表示装置において、基板間ギャップの変動に伴う表示むらが少なく、高画質で量産性にすぐれたアクティブマトリクス型液晶表示装置を提供する。【解決手段】  基板面にほぼ平行な電界を液晶に印加する横電界方式を用いたアクテイブマトリクス型液晶表示装置において、液晶／配向膜界面における液晶分子と配向膜表面とのねじれ結合の強さを表す外挿長が基板間ギャップの１０％以上となる弱いねじれ結合とし、また、この様な弱いねじれ結合を得るために長鎖アルキレン基及び／或いはフルオロ基含有のポリマ及び／或いはオリゴマを含む有機配向膜、或いは斜方蒸着法による無機配向膜、或いは偏光光照射による光反応性配向膜を用いたアクテイブマトリクス型液晶表示装置。【選択図】図４
2005189889.tif 000002
【特許請求の範囲】
【請求項１】
少なくとも一方が透明な一対の基板と、
前記一対の基板間に配置された液晶層と、
前記一対の基板の一方の基板に形成され、この基板面にほぼ平行な電界を前記液晶層に印加するための電極群およびこれらの電極に接続された複数のアクテイブ素子と、
前記液晶層と前記一対の基板の少なくともどちらか一方の基板の間に配置された配向膜と、
前記一対の基板の少なくともどちらか一方の基板に形成され前記液晶層の分子配向状態に応じて光学特性を変える光学手段とを有し、
前記配向膜と前記液晶層との界面における液晶分子と前記配向膜表面とのねじれ結合の強さを表す外挿長が、前記一対の基板間ギャップの１０％以上であることを特徴とするアクティブマトリクス型液晶表示装置。
【請求項２】
請求項１において、
前記光学手段はその偏光軸を互いにほぼ直交させた一対の偏光板であって、前記液晶層の屈折率異方性をΔｎ、厚さをｄとしたときのパラメータｄ・Δｎが０.２μｍ＜ｄ・
Δｎ＜０.５μｍ を満たすことを特徴とするアクティブマトリクス型液晶表示装置。
【請求項３】
請求項１において、
前記配向膜の少なくとも一方が、アミン成分または酸成分中に付与された長鎖アルキレン基及び／或いはフルオロ基の重合物が総モル数の５％以上〜３０％以下のポリマー及びオリゴマのうち少なくとも一方を含有する有機高分子であることを特徴とするアクティブマトリクス型液晶表示装置。
【請求項４】
請求項３において、
前記ポリマー及びオリゴマの重量平均分子量が２０００以上〜９００００以下であることを特徴とするアクティブマトリクス型液晶表示装置。
【請求項５】
請求項４において、
前記ポリマー及びオリゴマが、主鎖型あるいは側鎖型，末端型の少なくとも１種以上の長鎖アルキレン基及び／或いはフルオロ基を含有することを特徴とするアクティブマトリクス型液晶表示装置。
【請求項６】
請求項１において、
前記配向膜が、長鎖アルキレン基及び／或いはフルオロ基を含むポリマー及び／或いはオリゴマ−アミック酸イミド系，ポリマー及び／或いはオリゴマ−イミド系，ポリマー及び／或いはオリゴマ−イミドシロキサン系，ポリマー及び／或いはオリゴマ−アミドイミド系の有機高分子であることを特徴とするアクティブマトリクス型液晶表示装置。
【請求項７】
請求項１において、
前記配向膜が、アミン成分として一環から成る剛直性のジアミンと、酸成分として脂肪族テトラカルボン酸二無水物或いは脂環式テトラカルボン酸二無水物および主鎖型の長鎖アルキレン基或いはフルオロ基を有する芳香族テトラカルボン酸二無水物からなるポリマー及び／或いはオリゴマ−アミック酸を脱水閉環した有機高分子であることを特徴とするアクティブマトリクス型液晶表示装置。
【請求項８】
請求項１において、
前記配向膜の少なくとも一方が、無機材料層であることを特徴とするアクティブマトリクス型液晶表示装置。
【請求項９】
請求項８において、
前記無機材料層が、斜方蒸着法により表面処理された無機配向膜であることを特徴とするアクティブマトリクス型液晶表示装置。
【請求項１０】
請求項６または８において、
前記有機配向膜がラビング法により表面処理された有機高分子膜であることを特徴とするアクティブマトリクス型液晶表示装置。
【請求項１１】
請求項１において、
前記配向膜の少なくとも一方が、光反応性材料層であることを特徴とするアクティブマトリクス型液晶表示装置。
【請求項１２】
請求項１１において、
前記光反応性材料層が、選択的に光化学反応を生じさせるように偏光光照射処理された光反応性配向膜であることを特徴とするアクティブマトリクス型液晶表示装置。
【請求項１３】
請求項１２において、
前記光反応性材料が、少なくとも１種以上のジアゾベンゼン基を含むポリマー及び／或いはオリゴマを含有する有機高分子であることを特徴とするアクティブマトリクス型液晶表示装置。
【請求項１４】
請求項１において、
前記液晶層と前記一対の基板との二つの界面における液晶分子の配向制御方向がほぼ同一方向であることを特徴とするアクティブマトリクス型液晶表示装置。
【請求項１５】
少なくとも一方が透明な一対の基板と、
前記一対の基板間に配置された液晶層と、
前記一対の基板の一方の基板に形成され、この基板面にほぼ平行な電界を前記液晶層に印加するための電極群およびこれらの電極に接続された複数のアクティブ素子と、
前記液晶層と前記一対の基板の少なくともどちらか一方の基板の間に配置された配向膜と、
前記一対の基板の少なくともどちらか一方の基板に形成され前記液晶層の分子配向状態に応じて光学特性を変える光学手段とからなるアクティブマトリクス型液晶表示装置において、
前記配向膜と前記液晶層との界面における液晶分子に対する前記配向膜表面のねじれ結合係数Ａ２が２０μＮ／ｍ以下であることを特徴とするアクティブマトリクス型液晶表示装置。
【請求項１６】
請求項１５において、
前記液晶層と前記一対の基板との二つの界面における液晶分子の配向制御方向がほぼ同一方向であることを特徴とするアクティブマトリクス型液晶表示装置。
【請求項１７】
請求項１５において、
前記光学手段はその偏光軸を互いにほぼ直交させた一対の偏光板であって、前記液晶層の屈折率異方性をΔｎ、厚さをｄとしたときのパラメータｄ・Δｎが０.２μｍ ＜ｄ・
Δｎ＜０.５μｍ を満たすことを特徴とするアクティブマトリクス型液晶表示装置。
【請求項１８】
請求項１５において、
前記配向膜の少なくとも一方が、アミン成分または酸成分中に付与された長鎖アルキレン基及び／或いはフルオロ基の重合物が総モル数の５％以上〜３０％以下のポリマー及びオリゴマのうち少なくとも一方を含有する有機高分子であることを特徴とするアクティブマトリクス型液晶表示装置。
【請求項１９】
請求項１８において、
前記ポリマー及びオリゴマの重量平均分子量が２０００以上〜９００００以下であることを特徴とするアクティブマトリクス型液晶表示装置。
【発明の詳細な説明】
【技術分野】
【０００１】
本発明はアクティブマトリクス型液晶表示装置に関する。
【背景技術】
【０００２】
液晶表示装置の表示は、基板間にはさまれた液晶層の液晶分子に電界を加えることにより液晶分子の配向方向を変化させ、それにより生じる液晶層の光学特性の変化により行われる。
【０００３】
従来のアクティブマトリクス型液晶表示装置は、液晶に印加する電界の方向が基板面にほぼ垂直な方向に設定され、液晶の光旋光性を利用して表示を行うツイステッドネマチック（ＴＮ）表示方式に代表される。
【０００４】
一方、櫛歯電極を用いて液晶に印加する電界の方向を基板面にほぼ平行とし、液晶の複屈折性を用いて表示を行う方式（横電界方式）が、例えば特許文献１，特許文献２により提案されている。
【０００５】
この横電界方式は従来のＴＮ方式に比べて広視野角，低負荷容量などの利点があり、アクティブマトリクス型液晶表示装置に関して有望な技術である。
【０００６】
【特許文献１】特公昭６３−２１９０７号
【特許文献２】特許出願公表５−５０５２４７号
【発明の開示】
【発明が解決しようとする課題】
【０００７】
しかし、前記の横電界方式では、複屈折性を用いて表示を行うことから、ＴＮ方式と同等の表示特性を得るためにはその基板間ギャップ（液晶層の厚み）をＴＮ方式（１０μｍ程度）よりかなり小さな４μｍ程度に設定する必要があり、一般に厚みが小さくなるとギャップの不均一による表示むらの影響が顕著となることから、表示むらによる画質の低下や歩留まりの低下で量産性が低減するという問題がある。
【０００８】
前記の基板間ギャップは、一般に液晶層を挟み込む相対した基板間にスペーサーとして粒径の揃った球形ポリマービーズを分散させて所定の値にコントロールされている。
【０００９】
ところがアクティブマトリクス型液晶表示装置においては、アクティブ素子形成部等において基板表面に最大１μｍ程度の段差が生じており、この凹凸部分と前記のスペーサービーズの分散の兼ね合いにより画素部においても不可避的にある程度の基板間ギャップの不均一が生じる。
【００１０】
同一程度のギャップ不均一でも、横電界方式では従来のＴＮ方式より基板間ギャップが非常に小さいため、ギャップ変動率がＴＮ方式に比べ非常に大きくなることから、横電界方式ではギャップの不均一性による表示むらを低減する技術が不可欠となる。
【００１１】
さらに、従来のＴＮ（縦電界）方式では、しきい値電圧が基板間ギャップに依存しない（電圧応答性）に対して、横電界方式では基板間ギャップが電極間ギャップと共に独立にしきい値電圧に寄与する（電界応答性）ため（大江，近藤，アプライド  フィジックス  レター、Ｖol．６７，１９９５，３８９５ページ）、特に基板間ギャップの厳しい制御が必要である。
【００１２】
本発明は上記の課題を解決するもので、その目的は、横電界方式を用いたアクティブマトリクス型液晶表示装置において、基板間ギャップの変動に伴う表示むらが少なく、高画質で量産性にすぐれたアクティブマトリクス型液晶表示装置を提供することにある。
【課題を解決するための手段】
【００１３】
本発明のアクティブマトリクス型液晶表示装置によれば、一対の基板間に配置された液晶組成物層に主として該基板面に平行な電界を印加するための電極群およびアクティブ素子と、
該液晶層と該対基板の界面において液晶分子をほぼ同一方向に配向させる配向膜とを有し、
該対基板と該液晶層のどちらか一方あるいは双方の界面における液晶分子と該配向膜表面とのねじれ結合の強さを表す外挿長が基板間ギャップ（液晶層の厚み）の１０％以上に設定されている。
【００１４】
上記の外挿長とは、界面での結合が弱く有限の場合に、液晶セルが電界を加えた時のしきい値特性において実際の基板間ギャップより大きな基板間ギャップを持つセルのように振舞う時の見かけの基板間ギャップの増加分を言う（ド・ジャン，ザ  フィジックス  オブ  リキッドクリスタル，オックスフォード  ユニバーシテイ  プレス，１９７４，７５ページ）。
【００１５】
また、前記配向膜として、界面における液晶分子に対する前記配向膜表面のねじれ結合係数Ａ２が２０μＮ／ｍ以下である物を用いても良い。
【００１６】
上記の液晶層の分子配向状態に応じて光学特性を変える方法としては、その偏光軸を互いにほぼ直交させた１対の偏光板を用い、かつ該液晶組成物の屈折率異方性をΔｎ，該液晶層の厚さをｄとしたときのパラメータｄ・Δｎが０.２μｍ＜ｄ・Δｎ＜０.５μｍを満たすようにすると良い。
【００１７】
さらに、前記液晶層と前記一対の基板との二つの界面における液晶分子の配向制御方向がほぼ同一方向であることが望ましい。
【００１８】
また、それぞれの基板上に形成された配向膜の少なくとも一方が、アミン成分または酸成分中に付与される長鎖アルキレン基及び／或いはフルオロ基の重合物が総モル数の５％以上〜３０％以下のポリマー及び／或いはオリゴマを含有する有機高分子であることが好ましい。
【００１９】
ポリマー及び／或いはオリゴマは、重量平均分子量が２０００以上〜３００００以下の
ものが良い。また、主鎖型，側鎖型，末端型のいずれの長鎖アルキレン基及び／或いはフルオロ基を用いても良い。
【００２０】
配向膜としては、長鎖アルキレン基及び／或いはフルオロ基を含むポリマー及び／或いはオリゴマ−アミック酸イミド系，ポリマー及び／或いはオリゴマ−イミド系，ポリマー及び／或いはオリゴマ−イミドシロキサン系，ポリマー及び／或いはオリゴマ−アミドイミド系の有機高分子が好ましい。
【００２１】
また、配向膜としては、アミン成分には一環から成る剛直性のジアミンおよび酸成分には脂肪族テトラカルボン酸二無水物および／または脂環式テトラカルボン酸二無水物および主鎖型の長鎖アルキレン基及び／或いはフルオロ基を有する芳香族テトラカルボン酸二無水物からなるポリマー及び／或いはオリゴマ−アミック酸を脱水閉環した有機高分子を用いても良い。
【００２２】
また、本発明のアクティブマトリクス型液晶表示装置の態様によれば、それぞれの基板上に形成された配向膜の少なくとも一方が、無機材料層であっても良い。
【００２３】
さらに前記無機材料層は、斜方蒸着法により表面処理された無機配向膜であることが好ましい。
【００２４】
この様に無機配向膜を用いる場合には、もう一方の配向膜として有機配向膜を用いても良い。
【００２５】
さらに前記有機配向膜としては、ラビング処理された有機高分子膜が好ましい。
【００２６】
また、電極群およびアクティブ素子の実施態様によれば、これらが対となる基板の一方の基板にのみ形成されており、この基板側の基板最表面が無機材料層であることが好ましい。
【発明の効果】
【００２７】
以上詳細に説明したように、本発明によれば基板面にほぼ平行な電界を液晶に印加する横電界方式において、基板間ギャップの変動に伴う表示むらの少ない高画質のアクテイブマトリクス型液晶表示装置が得られる。
【００２８】
また、同時に基板間ギャップ設定等の製作プロセスに余裕度が増大し、量産性の良好なアクテイブマトリクス型液晶表示装置が得られる。
【発明を実施するための最良の形態】
【００２９】
本発明では、まず第１に横電界方式において、液晶／配向膜界面における液晶分子と配向膜表面とのねじれ結合を、そのねじれ結合の強さを表す指数である外挿長が、基板間ギャップの１０％以上となるように弱い結合とする。
【００３０】
まず、本発明の前提となる横電界方式の動作原理を図１の一例を用いて説明する。図１（ａ），（ｂ）は横電界方式の液晶素子内での液晶の動作を示す側断面を、図１（ｃ），（ｄ）はその正面図を表す（複数画素の１画素部分のみを示した）。
【００３１】
電圧無印加時のセル側断面を図１（ａ）に、その時の正面図を図１（ｃ）に示す。一方の基板の内側に線状の電極４，１が形成され、基板表面は対となる基板の双方とも配向膜５となっており、基板間には液晶組成物が挟持されている（この例ではその誘電異方性は正を仮定しているが、負の液晶組成物では液晶分子の長軸と短軸の方向を入れ換えるだけで横電界方式は同様に実現可能である）。
【００３２】
棒状の液晶分子６は、配向膜５との結合により両基板界面において共に電極４，１長手方向（図１（ｃ）正面図）に若干の角度をもつ方向１０の向きに配向制御されており、電界無印加時には液晶層内でほぼ一様にこの方向に向いた状態となっている。
【００３３】
ここで、画素電極４と共通電極１のそれぞれに異なる電位を与えそれらの間の電位差により液晶組成物層に電界９を印加すると、液晶組成物が持つ誘電異方性と電界との相互作用により図１（ｂ)，(ｄ）に示したように液晶分子は電界方向にその向きを変える。この時液晶組成物層の屈折率異方性と偏光板８の作用により本液晶素子の光学特性が変化し、この変化により表示を行う。
【００３４】
ここで、横電界方式と界面でのねじれ結合との関係について従来のＴＮ方式と比較して説明する。
【００３５】
前記の配向膜と液晶分子との結合による配向規制力（結合力）は、配向膜材料やそのラビング処理条件等によって大きく異なることが知られているが、配向膜表面での液晶分子の配向変化の方向によっても異なる。
【００３６】
表面にほぼ水平に配向した正の誘電異方性を持つ液晶材料を考えると、電界印加により生じる基板表面の液晶分子の配向変化方向は、基板界面に対して電界がほぼ垂直に印加されるＴＮ方式では表面から立ち上がる方向に、また基板界面に対して電界がほぼ平行に印加される横電界方式では表面面内方向となる。
【００３７】
つまり、界面での配向規制力は、従来のＴＮ方式では図２に示す極結合に基づくものであるのに対して、横電界方式では同じく図２中のねじれ結合に基づくものであり、一般に前者の極結合がほとんど例外なく非常に強い（プロースト他、コロイド  アンド  ポリマー  サイエンス，Ｖol．２５４，１９７６，６７２ページ）のに対し、後者のねじれ結合は相対的に弱く、本発明のような弱いねじれ結合を示す配向膜を見い出すことが現実的に可能である（リービイ他、ジャーナル  オブ  フィジックス  レター，Ｖol．４０，1979，２１５ページ）。
【００３８】
液晶／配向膜界面におけるねじれ結合を、外挿長が基板間ギャップの１０％以上となるように弱い結合とすることにより、横電界方式において、同一の基板間ギャップ不均一性の下でも、上記の界面でのねじれ結合が強い場合に比較して基板間ギャップ不均一性により生じる表示むらの大きさを低減することができる。
【００３９】
次に、横電界方式において上記のねじれ結合を弱くすることにより表示むらが低減できる理由を以下に示す。
【００４０】
図３は、横電界方式液晶表示装置の電極間に加える電圧を変化させた時の表示輝度の変化を模式的に示すグラフである。
【００４１】
前記の基板間ギャップの不均一変動に対応して図３には液晶素子の基板間ギャップを多少（±Δｄ）変化させた場合の電圧ー輝度特性の変化が、３つのグラフとして示されている。
【００４２】
液晶層と対となる二枚の基板の双方の界面におけるねじれ結合が等しい場合の横電界方式における液晶分子の横電界に対する配向変化（フレデリクス転移）のしきい値電圧Ｖｃは近似的に次式で与えられる（横山，モレキュラークリスタルアンド  リキッドクリスタル，Ｖol．１６５，１９８８，２６５ページ、および、大江，近藤，アプライド  フィジックス  レター，Ｖol．６７，１９９５，  ３８９５ページ）。
【００４３】
Ｖｃ＝(πｇ／(ｄ＋２ｂ))√(Ｋ２／Δε)                               （１）
ここで、ｄおよびｇはそれぞれ基板間ギャップ（液晶層の厚み），電極端間ギャップ，Ｋ２およびΔεはそれぞれ液晶組成物のツイスト弾性定数，誘電異方性で、ｂは配向膜表面のねじれ結合係数Ａ２を用いて次式で定義される界面における液晶分子と配向膜表面のねじれ結合の強さを表す外挿長である。
【００４４】
ｂ＝Ｋ２／Ａ２                                                        （２）
この外挿長ｂは上記の配向膜表面でのねじれ結合が強いほど小さくなり、例えば配向膜表面で液晶分子の配向方向が固定されていると考えられるほど強い結合の場合には外挿長ｂは０と考えられる。
【００４５】
式（１）より、基板間ギャップが中心値ｄから±Δｄ変化した場合のしきい値電圧の変化ΔＶｃは次式で与えられる。
【００４６】
ΔＶｃ＝(２πｇΔｄ／((ｄ＋２ｂ)−Δｄ))√(Ｋ２／Δε)                （３）
次に表示むらが最も顕著にでる中間調表示時を想定して、図３に示されている表示輝度が最大輝度値の半分（５０％）となる電圧Ｖ５０を考え、同様に基板間ギャップが±Δｄ変化した場合の変化量ΔＶ５０を考えるとこのΔＶ５０は前記のΔＶｃにほぼ比例すると考えられる。
【００４７】
ここで、界面でのねじれ結合が弱い場合のΔＶ５０weakと、前記の外挿長が０と考えられる程度にねじれ結合が強い場合のΔＶ５０str の比は次式で与えられる。
【００４８】
ΔＶ５０weak／ΔＶ５０str ＝
(ｄ・ｄ−Δｄ・Δｄ)／((ｄ＋２ｂ)・(ｄ＋２ｂ)−Δｄ・Δｄ)          （４）
ここで、ΔｄをギャップむらとしてΔｄ・Δｄ≪ｄ・ｄとすると上式は次式で表される。
【００４９】
ΔＶ５０weak／ΔＶ５０str ≒
１／((１＋２ｂ／ｄ)・(１＋２ｂ／ｄ))                                （５）
この式よりｂ＞０であることから、ΔＶ５０weak／ΔＶ５０str ＜１となり、図４に示すように弱いねじれ結合の場合（ｂ）は強いねじれ結合の場合  （ａ）と比較してギャップ変動に伴うＶ５０の変動幅が小さくなることが分かる。
【００５０】
次に、図３に示すようにΔＶ５０に伴う輝度の変化幅ΔＢ５０を考えると、このΔＢ50はΔＶ５０にほぼ比例すると考えられる。従って、±Δｄのギャップ変動に伴って生じる輝度変動ΔＢ５０において、界面でのねじれ結合が弱い場合と強い場合の比を考えると
（５）式と同じ式で与えられ、外挿長の基板ギャップに対する比ｂ＊＝ｂ／ｄを用いると次式となる。
【００５１】
ΔＢ５０weak／ΔＢ５０str ≒１／((１＋２ｂ＊)・(１＋２ｂ＊))          （６）
やはりｂ＊＞０であるからΔＢ５０weak／ΔＢ５０str ＜１となり、図４のように界面でのねじれ結合を弱くすることによってギャップむらに伴い生じる輝度変動を小さくすることができることが分かる。
【００５２】
つまりねじれ結合を弱くすることにより図３の、基板間ギャップがｄ±Δｄと変動した場合の特性曲線の変動幅（ΔＶ５０）が小さくなり、したがってそれに対応した表示輝度の変動（ΔＢ５０）も小さくなる。
【００５３】
上記の比ΔＢ５０weak／ΔＢ５０str は弱いねじれ結合効果による、ギャップ変動に対する表示むら（輝度変動）低減の指数と考えることができる。
【００５４】
図５にｂ＊を横軸，ΔＢ５０weak／ΔＢ５０str を縦軸にとり（６）式をプロットしたものを示す。
【００５５】
この図より、前記の低減指数ΔＢ５０weak／ΔＢ５０str は、外挿長と基板ギャップの比ｂ＊をわずかでも大きくすることにより急激に減少、つまり顕著な弱いねじれ結合による輝度変動低減効果が発現することがわかる。
【００５６】
ここで、人間の色覚を考えると、輝度差がどれだけあれば弁別できるかの値として良く知られたものとしてウエーバー比があり、１０％の輝度差が弁別できるとされている。
【００５７】
従って、表示の輝度むらが１０％以下となるように基板と液晶層の界面における配向を上記の弱いねじれ結合によるギャップ変動に伴う輝度変動の低減効果を用いて制御することにより、前述の液晶素子製造工程上生じる基板間ギャップ変動による表示輝度むらが知覚されない液晶表示装置を得ることができる。
【００５８】
横電界方式のアクティブマトリクス型液晶表示装置において、画素部においては０.５μｍ程度の基板間ギャップの不均一性が生じ、これを低界面チルト角で強いねじれ結合を与える配向膜（例えば日立化成製ポリイミド配向膜材料ＰＩＱをラビング処理したもの）と組み合わせると、その表示むらは１４％程度となる。
【００５９】
したがって、表示むらを上記の輝度差弁別の敷居値１０％以下とし、表示輝度むらが知覚されないようにするためには、低減指数（ΔＢ５０weak／ΔＢ５０  str）として０.７より小さな値を得る必要があり、このためには図５より外挿長と基板ギャップの比ｂ＊を０.１ より大きく、つまり外挿長を基板間ギャップの１０％以上とすれば良い。
【００６０】
さらに、基板と液晶層の界面における配向を上記のように弱いねじれ結合とすることにより、閾値電圧の低下による低駆動電圧化や、立上り応答速度の向上効果も得ることができ好都合である。
【００６１】
第２に本発明では、横電界方式において、液晶／配向膜界面における液晶分子に対すると配向膜表面のねじれ結合係数が２０μＮ／ｍ以下となるようにするが、以下、その作用について説明する。
【００６２】
横電界方式でＴＮ方式と同等の表示特性を得るためには、その基板間ギャップ（液晶層の厚み）を４μｍ程度とする必要がある。
【００６３】
この時、上記の外挿長を基板間ギャップの１０％以上とするためには、外挿長ｂは0.4μｍ程度以上でなければならない。ここで現状で市販されている実用的な液晶組成物のツイスト弾性定数Ｋ２は８ｐＮ程度以下であることから、（２）式より配向膜表面におけるねじれ結合係数Ａ２が２０μＮ／ｍ以下の弱いねじれ結合を与える配向膜材料を用いればよいことがわかる。
【００６４】
第３に本発明では、上記のような弱いねじれ結合を得るための配向膜材料として、アミン成分または酸成分中に付与される長鎖アルキレン基及び／或いはフルオロ基の重合物が総モル数の５％以上〜３０％以下のオリゴマ及び／或いはポリマを含有する有機高分子を用いる。
【００６５】
以下、この作用について説明する。
【００６６】
上述のように、外挿長を基板間ギャップの１０％以上とするためには配向膜表面におけるねじれ結合係数Ａ２が２０μＮ／ｍ以下の弱いねじれ結合を与える配向膜材料を用いるのが望ましい。
【００６７】
そのような弱いねじれ結合を得るためには第３のように、長鎖アルキル基及び／或いはフルオロ基を一定比率（５％）以上導入した配向膜材料を用いれば良い。
【００６８】
しかしながら、長鎖アルキレン基及び／或いはフルオロ基の共重合する量の比率がある程度（３０％）以上高くなると、界面での液晶分子のチルト角が１０度をこえて大きくなり高チルト配向時のチルト角むらに起因する表示むらが生じる。
【００６９】
また、チルト角が１０度を越えると、横電界方式の大きな利点の一つである広視野角特性が大部分失われてしまう。
【００７０】
さらに上記のように、配向膜材料中の長鎖アルキレン基及び／或いはフルオロ基の共重合する量の比率が高くなると、配向膜表面でのねじれ結合定数Ａ２が１.０μｍ／Ｎ を下回って小さくなり過ぎ、配向不良が生じやすく、また立ち下がりの応答速度も大きく低下してしまうことから前記長鎖アルキル基及び／或いはフルオロ基の比率はむやみに上げるべきではない。
【００７１】
上記の両者の効果を考慮すると、結果として表示むらの少なく量産性にすぐれた横電界方式のアクティブマトリクス液晶表示装置を得るためには本発明にあるように長鎖アルキレン基及び／或いはフルオロ基の共重合する量を総モル数の５％以上〜３０％以下とした配向膜を用いればよい。
【００７２】
更に良いことには、重量平均分子量を従来の長鎖アルキレン基及び／或いはフルオロ基の重合物（重量平均分子量100000以上）よりも低減したオリゴマをポリマー中に導入した配向膜とすることにより、配向膜ワニスを基板に印刷法により塗付する際の印刷性が向上する。
【００７３】
また、長鎖アルキレン基及び／或いはフルオロ基を構成するポリマー及び／或いはオリゴマは主鎖型，側鎖型，末端型にかかわらず重量平均分子量が２０００以上〜９００００以下でポリマー中に導入されるポリマー及び／或いはオリゴマ−アミック酸イミド系，ポリマー及び／或いはオリゴマ−イミド系，ポリマー及び／或いはオリゴマ−イミドシロキサン系，ポリマー及び／或いはオリゴマ−アミドイミド系などが好ましい。
【００７４】
特に好ましいのは、アミン成分に一環から成る剛直性のジアミンおよび酸成分に脂肪族テトラカルボン酸二無水物および／または脂環式テトラカルボン酸二無水物および主鎖型の長鎖アルキレン基或いはフルオロ基を有する芳香族テトラカルボン酸二無水物からなるポリマー及び／或いは及び／或いはオリゴマ−アミック酸の有機配向膜である。
【００７５】
本発明の有機配向膜は、各々の前駆体例えばポリマー及び／或いはオリゴマ−アミック酸系，ポリマー及び／或いはオリゴマ−アミック酸イミド系，ポリマー及び／或いはオリゴマ−イミド系，ポリマー及び／或いはオリゴマ−イミドシロキサン系，ポリマー及び／或いはオリゴマ−アミドイミド系を基板上に塗布後、脱水閉環などおよび混合して使用可能である。
【００７６】
本発明に用いる長鎖アルキレン基を有するアミン成分の化合物およびその他共重合可能な化合物は例えば、１，８−ジアミノオクタン、１，１０−ジアミノデカン、１，１２−ジアミノドデカン、２，４−ジアミノ−３−メチル−ステアリルフェニルエーテル、２，４−ジアミノ−ラウリルフェニルエーテル、２，４−ジアミノ−パルミチルフェニルエーテル、２，４−ジアミノ−パルミチルフェニルエーテル、２，４−ジアミノ−１−オクチルオキシベンゼン、２，２−ビス〔４−（ｐ−アミノフェノキシ）フェニル〕オクタン、２，２−ビス〔４−（ｐ−アミノフェノキシ）フェニル〕デカン、２，２−ビス〔４−
（ｐ−アミノフェノキシ）フェニル〕トリデカン、２，２−ビス〔４−（ｐ−アミノフェノキシ）フェニル〕ペンタデカン、ビス〔４−(ｐ−アミノベンゾイルオキシ)安息香酸〕オクタン、ビス〔４−（ｐ−アミノベンゾイルオキシ）安息香酸〕デカン、ビス〔４−
（ｐ−アミノベンゾイルオキシ）安息香酸〕オクタデカン、ビス（ｐ−アミノベンゾイルオキシ）オクタン、ビス（ｐ−アミノベンゾイルオキシ）ノナン、ビス（ｐ−アミノベンゾイルオキシ）デカン、ビス（ｐ−アミノベンゾイルオキシ）ドデカン、ビス（ｐ−アミノベンゾイルオキシ）テトラデカン、ビス（ｐ−アミノベンゾイルオキシ）オクタデカン、セバシン酸ジヒドラジド、ｐ−フェニレンジアミン、ｍ−フェニレンジアミン、４，４′−ジアミノジフェニルエーテル、３，３′−ジアミノジフェニルエーテル、４，４′−ジアミノジフェニルメタン、３，３′−ジアミノジフェニルメタン、４，４′−ジアミノジフェニルサルファイド、４，４′−ジアミノジフェニルプロパン、３，３′−ジアミノジフェニルプロパン、４，４′−ジアミノジフェニルスルホン、３，３′−ジアミノジフェニルスルホン、１，５−ジアミノナフタレン、２，６−ジアミノナフタレン、４，４′−ジアミノタ−フェニル、１，１−メタキシリレンジアミン、１，４−ジアミノシクロヘキサン，イソフタル酸ジヒドラジド，アジピン酸ジヒドラジド，コハク酸ジヒドラジド、３，３′−ジメチル−４，４′−ジアミノジフェニルメタン、３，３′−ジブチル−４，４′−ジアミノジフェニルメタン、３，３′−ジブトキシ−４，４′−ジアミノジフェニルメタン、２，４−ジアミノ−１−メトキシメチレンベンゼン、２，４−ジアミノ−１−ブトキシメチレンベンゼン、３，３′−ジメチル−４，４′−ジアミノジフェニルエーテル、３，  ３′−ジメチル−２，２′−ジアミノジフェニルメタン、２，２−ビス〔４−  （ｐ−アミノフェノキシ）フェニル〕プロパン、２，２−ビス〔４−（ｐ−アミノフェノキシ）フェニル〕ブタン、２，２−ビス〔４−(ｐ−アミノフェノキシ)フェニル〕ペンタン、２，２−ビス〔４−（ｐ−アミノフェノキシ）フェニル〕ヘキサン、２，２−ビス〔４−（ｐ−アミノフェノキシ）フェニル〕メタン、２，２−ビス〔４−（ｐ−アミノフェノキシ）フェニル〕スルホン、２，２−ビス〔４−（ｐ−アミノフェノキシ）フェニル〕ケトン、２，２−ビス〔４−（ｐ−アミノフェノキシ）フェニル〕ビフェニル、２，２−ビス〔４−（ｐ−アミノフェノキシ）フェニル〕シクロヘキサン、２，２−ビス〔４−（ｐ−アミノフェノキシ）フェニル〕メチルシクロヘキサン、２，２−ビス〔４−（ｐ−アミノフェノキシ）フェニル〕プロピルシクロヘキサン、ビス〔４−（ｐ−アミノベンゾイルオキシ）安息香酸〕プロパン、ビス〔４−（ｍ−アミノベンゾイルオキシ）安息香酸〕プロパン、ビス〔４−（ｐ−アミノベンゾイルオキシ）安息香酸〕ペンタン、ビス〔４−（ｐ−アミノベンゾイルオキシ）安息香酸〕シクロヘキサン、ビス〔４−（ｐ−アミノベンゾイルオキシ）安息香酸〕メチルシクロヘキサン、ビス〔４−（ｐ−アミノベンゾイルオキシ）安息香酸〕メタン、ビス〔４−（ｐ−アミノベンゾイルオキシ）安息香酸〕ブタン、ビス〔４−（ｍ−アミノベンゾイルオキシ）安息香酸〕ブタン、ビス〔４−（ｐ−アミノメチルベンゾイルオキシ）安息香酸〕プロパン、ビス〔４−（ｐ−アミノエチルベンゾイルオキシ）安息香酸〕プロパン、ビス〔４−（ｐ−アミノベンゾイルオキシ）安息香酸〕ヘプタン、ビス（ｐ−アミノベンゾイルオキシ）プロパン、ビス（ｐ−アミノベンゾイルオキシ）メタン、ビス（ｐ−アミノベンゾイルオキシ）エタン、ビス（ｐ−アミノベンゾイルオキシ）ブタン、ビス（ｐ−アミノベンゾイルオキシ）ペンタン、ビス（ｐ−アミノベンゾイルオキシ）ヘキサン、ビス（ｐ−アミノベンゾイルオキシ）ヘプタン、２，２−ビス〔４−（４−アミノフェノキシ）フェニル〕ヘキサフルオロプロパン、２，２−ビス〔４−（３−アミノフェノキシ）フェニル〕ヘキサフルオロプロパン、２，２−ビス〔４−（２−アミノフェノキシ）−３，５−ジメチルフェニル〕ヘキサフルオロプロパン、ｐ−ビス（４−アミノ−２−トリフルオロメチルフェノキシ）ベンゼン、４，４′−ビス（４−アミノ−２−トリフルオロメチルフェノキシ）ビフェニル、４，４′−ビス
（４−アミノ−２−トリフルオロメチルフェノキシ）ジフェニルスルホン、１，４−ビス（３−アミノフェノキシ）ベンゼン，ジアミノシロキサン，アミノシロキサンなどが挙げられるが、これらに限定されるものではない。
【００７７】
一方、長鎖アルキレン基を有する酸成分の化合物およびその他共重合可能な化合物は例えば、オクチルコハク酸二無水物，ドデシルコハク酸二無水物，オクチルマロン酸二無水物，デカメチレンビストリメリテート酸二無水物，ドデカメチレンビストリメリテート二無水物、２，２−ビス〔４−（３，４−ジカルボキシフェノキシ）フェニル〕オクチルテトラカルボン酸二無水物、２，２−ビス〔４−（３，４−ジカルボキシベンゾイルオキシ）フェニル〕トリデカンテトラカルボン酸二無水物、２，２−ビス〔４−（３，４−ジカルボキシフェノキシ）フェニル〕トリデカンテトラカルボン酸二無水物，ステアリン酸，ステアリン酸クロライド，ピロメリット酸二無水物，メチルピロメリット酸二無水物、３，３′，４，４′−ビフェニルテトラカルボン酸二無水物、ジメチレントリメリテート酸二無水物、３，３′，４，４′−ビスシクロヘキサンテトラカルボン酸二無水物、３，
３′，４，４′−ベンゾフェノンテトラカルボン酸二無水物、３，３′，４，４′−ジフェニルメタンテトラカルボン酸二無水物、３，３′，４，４′−ジフェニルエーテルテトラカルボン酸二無水物、３，３′，４，４′−ジフェニルスルホンテトラカルボン酸二無水物、２，３，６，７−ナフタレンテトラカルボン酸二無水物、３，３′，４，４′−ジフェニルプロパンテトラカルボン酸二無水物、２，２−ビス〔４−（３，４−ジカルボキシフェノキシ）フェニル〕プロパンテトラカルボン酸二無水物、２，２−ビス〔４−（３，４−ジカルボキシフェノキシ）フェニル〕ヘキサフルオロプロパンテトラカルボン酸二無水物、２，２−ビス〔４−（３，４−ジカルボキシベンゾイルオキシ）フェニル〕プロパンテトラカルボン酸二無水物、シクロペンタンテトラカルボン酸二無水物、１，２，３，４−シクロブタンテトラカルボン酸二無水物、ビシクロ（２，２，２）オクタ−７−エン−２，３，５，６−テトラカルボン酸二無水物、１，２，３，４−シクロペンタンテトラカルボン酸二無水物、１，２，３，４−ブタンテトラカルボン酸二無水物などが挙げられる。
【００７８】
また、本発明に用いるフルオロ基を有するアミン成分の化合物およびその他共重合可能な化合物は、例えば、４−フルオロ−メタフェニレンジアミン、２，２−ビス〔４−（４−アミノフェノキシ）フェニル〕ヘキサフルオロプロパン、２，２−ビス〔４−（３−アミノフェノキシ）フェニル〕ヘキサフルオロプロパン、２，２−ビス〔４−（２−アミノフェノキシ）−３，５−ジメチルフェニル〕ヘキサフルオロプロパン、ｐ−ビス（４−アミノ−２−トリフルオロメチルフェノキシ）ベンゼン、４，４′−ビス（４−アミノ−２−トリフルオロメチルフェノキシ）ビフェニル、４，４′−ビス（４−アミノ−２−トリフルオロメチルフェノキシ）ジフェニルスルホン、ｐ−フェニレンジアミン、ｍ−フェニレンジアミン、４，４′−ジアミノジフェニルエーテル、３，３′−ジアミノジフェニルエーテル、４，４′−ジアミノジフェニルメタン、３，３′−ジアミノジフェニルメタン、４，４′−ジアミノジフェニルサルファイド、４，４′−ジアミノジフェニルプロパン、３，３′−ジアミノジフェニルプロパン、４，４′−ジアミノジフェニルスルホン、３，３′−ジアミノジフェニルスルホン、１，５−ジアミノナフタレン、２，６−ビス〔３−（ｍ−アミノフェノキシ）フェニル〕ビフェニル、２，２−ビス〔４−（ｐ−アミノフェノキシ）フェニル〕シクロヘキサン、２，２−ビス〔４−（ｐ−アミノフェノキシ）フェニル〕メチルシクロヘキサン、２，２−ビス〔４−（ｐ−アミノフェノキシ）フェニル〕プロピルシクロヘキサン、ビス〔４−（ｐ−アミノベンゾイルオキシ）安息香酸〕プロパン、ビス〔４−（ｍ−アミノベンゾイルオキシ）安息香酸〕プロパン、ビス〔４−（ｐ−アミノベンゾイルオキシ）安息香酸〕ペンタン、ビス〔４−（ｐ−アミノベンゾイルオキシ）安息香酸〕シクロヘキサン、ビス〔４−（ｐ−アミノベンゾイルオキシ）安息香酸〕メチルシクロヘキサン、ビス〔４−（ｐ−アミノベンゾイルオキシ）安息香酸〕メタン、ビス〔４−（ｐ−アミノベンゾイルオキシ）安息香酸〕ブタン、ビス〔４−（ｍ−アミノベンゾイルオキシ）安息香酸〕ブタン、ビス〔４−（ｐ−アミノメチルベンゾイルオキシ）安息香酸〕プロパン、ビス〔４−（ｐ−アミノエチルベンゾイルオキシ）安息香酸〕プロパン、ビス〔４−（ｐ−アミノベンゾイルオキシ）安息香酸〕ヘプタン、ビス（ｐ−アミノベンゾイルオキシ）プロパン、ビス（ｐ−アミノベンゾイルオキシ）メタン、などが挙げられるが、これらに限定されるものではない。
【００７９】
一方、フルオロ基を有する酸成分の化合物およびその他共重合可能な化合物は例えば、２，２−ビス〔４−（３，４−ジカルボキシフェノキシ）フェニル〕ヘキサフルオロプロパンテトラカルボン酸二無水物、２，２−ビス〔４−（３，４−ジカルボキシベンゾイルオキシ）−３−ブロモフェニル〕ヘキサフルオロプロパンテトラカルボン酸二無水物、２，２−ビス〔４−（３，４−ジカルボキシベンゾイルオキシ）−３，５−ジブロモフェニル〕ヘキサフルオロプロパンテトラカルボン酸二無水物、２，２−ビス〔４−（３，４−ジカルボキシベンゾイルオキシ）−３，５−ジメチルフェニル〕ヘキサフルオロプロパンテトラカルボン酸二無水物、１，５−ビス〔４−（３，４−ジカルボキシベンゾイルオキシ）フェニル〕デカフルオロペンタンテトラカルボン酸二無水物、１，６−ビス〔４−
（３，４−ジカルボキシベンゾイルオキシ）フェニル〕ドデカフルオロヘキサンテトラカルボン酸二無水物、１，７−ビス〔４−（３，４−ジカルボキシベンゾイルオキシ）フェニル〕テトラデカフルオロペンタンテトラカルボン酸二無水物、２，２−ビス〔４−（３，４−ジカルボキシベンゾイルオキシ）フェニル〕オクタフルオロブタンテトラカルボン酸二無水物、４，４′−ジフェニルエーテルテトラカルボン酸二無水物、３，３′，４，４′−ジフェニルスルホンテトラカルボン酸二無水物、２，３，６，７−ナフタレンテトラカルボン酸二無水物、３，３′，４，４′−ジフェニルプロパンテトラカルボン酸二無水物、２，２−ビス〔４−（３，４−ジカルボキシフェノキシ）フェニル〕プロパンテトラカルボン酸二無水物、２，２−ビス〔４−（３，４−ジカルボキシベンゾイルオキシ）フェニル〕プロパンテトラカルボン酸二無水物、シクロペンタンテトラカルボン酸二無水物、１，２，３，４−シクロブタンテトラカルボン酸二無水物、ビシクロ（２，２，２）オクタ−７−エン−２，３，５，６−テトラカルボン酸二無水物、１，２，３，４−シクロペンタンテトラカルボン酸二無水物、１，２，３，４−ブタンテトラカルボン酸二無水物などが挙げられる。
【００８０】
また、溶剤については例えば極性を有するＮ−メチル−２−ピロリドン，ジメチルホルムアミド，ジメチルアセトアミド，ジメチルスルホキサイド，スルフォラン，ブチルラクトン，クレゾール，フェノール，シクロヘキサノン，ジメチルイミダゾリジノン，ジオキサン，テトラヒドロフラン，ブチルセルソルブ，ブチルセルソルブアセテート，アセトフェノンなどを用いることができる。
【００８１】
更に、有機高分子中に例えばγ−アミノプロピルトリエトキシシラン，δ−アミノプロピルメチルジエトキシシラン，Ｎ−β（アミノエチル）γ−アミノプロピルトリメトキシシランなどのアミノ系シランカップリング剤，エポキシ系シランカップリング剤，チタネートカップリング剤，アルミニウムアルコレート，アルミニウムキレート，ジルコニウムキレートなどの表面処理剤を混合もしくは反応することもできる。配向膜の形成は一般的なスピンコート，印刷，刷毛塗り，スプレー法などによって行うことができる。
【００８２】
用いる液晶としては、例えば４−置換フェニル−４′−置換シクロヘキサン、４−置換シクロヘキシル−４′−置換シクロヘキサン、４−置換フェニル−４′−置換ジシクロヘキサン、４−置換ジシクロヘキシル−４′−置換ジフェニル、４−置換−４″−置換タ−フェニル、４−置換ビフェニル−４′−置換シクロヘキサン、２−（４−置換フェニル）−５−ピリミジン、２−（４−置換ジオキサン）−５−フェニル、４−置換安息香酸−
４′−フェニルエステル、４−置換シクロヘキサンカルボン酸−４′−置換フェニルエステル、４−置換シクロヘキサンカルボン酸−４′−置換ビフェニルエステル、４−（４−置換シクロヘキサンカルボニルオキシ）安息香酸−４′−置換フェニルエステル、４−
（４−置換シクロヘキシル）安息香酸−４′−置換フェニルエステル、４−（４−置換シクロヘキシル）安息香酸−４′−置換シクロヘキシルエステル、４−置換−４′−置換ビフェニル等を挙げることができ、これらの化合物の中でも、少なくても分子の一方の末端にアルキル基，アルコキシ基，アルコキシメチレン基，シアノ基，フッ素基，ジフッ素基，トリフッ素基を有する多成分系の混合液晶組成物が用いられる。
【００８３】
第４に本発明では、上記のような弱いねじれ結合を得るための別の配向膜材料として無機材料層、特に斜方蒸着法により表面処理された無機配向膜を用いても良い。
【００８４】
以下、この作用について説明する。
【００８５】
本発明に類似した従来技術として、横電界方式においてカイラル分子を添加した液晶組成物を用い、一方の基板表面のポリイミド配向膜のみラビング処理による配向制御を行い、もう一方の基板表面のポリイミド配向膜にはラビング処理を行わない液晶表示素子により、ラビング処理に起因した製造歩留まりの低下を軽減する技術が従来知られている（特開平7−110481 号）。
【００８６】
しかしながら、この従来技術においては、液晶注入時の配向むらを防ぐために、液晶組成物を昇温して等方相の状態で基板間に注入後、電場あるいは磁場を印加させながら徐冷する必要があり、配向むらの少ない素子を得るためにはこの過程に非常に長い時間がかかってしまい工業的な大量生産には不向きである。
【００８７】
また、同じく配向むらを防ぐために必要なカイラル分子の添加は、最適な液晶組成物の材料物性値の設定を困難にする。
【００８８】
上記のような問題は一方の基板表面として、上記の従来技術のラビング処理を行わないポリイミド配向膜層ではなく、本発明のように斜方蒸着法により配向能を持たせた無機配向膜を用いることにより解決することができる。
【００８９】
これにより、液晶組成物を昇温せず液晶相のまま注入しても配向むらが生じない程度の配向能が対基板の双方の基板表面上で得られ、また酸化シリコン等の無機材料の斜方蒸着により配向制御された表面の液晶分子については、一般的に用いられているラビング処理されたポリイミド配向膜上の液晶分子に較べて格段に弱いねじれ結合を示すことから、上記の弱いねじれ結合の効果による表示むら低減効果も得ることができる。
【００９０】
また、対となる基板の双方の基板表面で弱いねじれ結合を与える配向制御を行う場合よりも、本発明のように一方は例えばラビング処理をしたポリイミド配向膜として強いねじれ結合とし、もう一方は例えば酸化シリコンの斜方蒸着による弱いねじれ結合とした方が、安定な配向制御と表示むら低減効果を、より容易に両立することができる。
【００９１】
また、横電界方式の大きな利点の一つである広視野角特性は、基板表面における液晶分子のチルト角が小さいほど良好となり、チルト角が０°の時が理論的に最も広視野角となるが、ラビング処理により配向制御された有機配向膜の場合にはその表面上での液晶分子のチルト角を０°とすることが困難であるのに対して、酸化シリコン等の無機材料の斜方蒸着により配向制御された表面の液晶分子については、容易にチルト角をほぼ０°とすることが可能であることが知られており好都合である。
【００９２】
したがって、本発明のように一方の基板表面上の無機材料層を斜方蒸着法により表面処理された配向制御層とすることにより、液晶組成物の注入むらと動作時の表示むらを低減することができ、更にすぐれた視野角特性を得ることができる。
【００９３】
第５に本発明では、液晶層に横電界を印加する電極群およびアクティブ素子を対となる基板の一方にのみ形成し、この基板側表面を無機材料層とする。
【００９４】
以下、この作用について説明する。
【００９５】
これらの電極群およびアクティブ素子を一方の基板側にのみ配置することは従来から提案されている（例えば特開平6−160878 号）。
【００９６】
この様な構成のアクティブマトリックス型液晶表示装置の場合、対となる基板の双方に電極が形成された従来ＴＮ方式のアクティブマトリクス型液晶表示装置に較べて、液晶組成物中に含まれるイオン性不純物が液晶駆動時に加わる電極電位により電極群のある側の基板に偏在し、保持特性等に特に大きな影響を与える。
【００９７】
これらの偏在したイオン性不純物は、特に電極が形成された側の基板表面にポリイミドなどの有機配向膜が形成されている場合には、その有機材料中の種々の極性基や、残存した極性有機溶剤と相互作用して、残像や焼き付きなどの表示不良を生じやすい。
【００９８】
この様な問題は、本発明のように、電極群のある側の基板の液晶層と接する基板表面を無機材料層とすることにより防ぐことができる。
【００９９】
さらに、基板表面を無機材料層とすることにより、ラビング法ではなく斜方蒸着法による配向制御を行うことが可能になり、従来から問題となっているラビング処理に起因した静電気の発生によるアクティブ素子の静電破壊による歩留まり低下を防ぐこともできる。
【０１００】
したがって、上記のように電極群およびアクティブ素子を、基板表面が無機材料層である基板側にのみ形成することにより、残像や、焼き付きなどの表示不良が起こりにくく、また静電気によるアクティブ素子の破壊も起こりにくくなり、製造歩留まりを大きく向上させることができる。
【０１０１】
第６に本発明では、上記のような弱いねじれ結合を得るための別の配向膜材料として光反応性材料層、特に選択的に光化学反応を生じさせるように直線偏光光照射処理された光反応性配向膜を用いても良い。
【０１０２】
以下、この作用について説明する。
【０１０３】
光反応性配向膜は、従来一般的に、強いねじれ結合と十分な（数度以上）界面チルト角を付与することが困難とされてきた配向制御方法であるが、その弱いねじれ結合は本発明の実現に好都合であり、さらに横電界方式においては従来のＴＮ方式に代表される縦電界方式と異なり界面チルトが原理的に必要ないため、横電界方式との組み合わせにより量産性などの実用性を向上させることができる。
【０１０４】
さらに、横電界方式においては、界面チルト角が小さいほど視角特性が良いことが知られており、上記の光反応性配向膜では界面チルト角が非常に小さな物となることは逆に好都合であり、良好な視角特性が期待できる。
【０１０５】
以下本発明の実施例を具体的に説明する。
【０１０６】
（実施例１）
基板として、厚みが１.１mm で表面を研磨した透明なガラス基板を２枚用い、これらの基板のうち一方の基板の上に薄膜トランジスタおよび配線電極を形成し、更にその上に窒化シリコンからなる絶縁保護膜（ゲート絶縁膜２）を形成した。
【０１０７】
なお、薄膜トランジスタおよび配線電極からなるマトリクス素子は横電界が印加できるものであれば何でも良く、その製法は本発明の骨子には関係しないので記述は省略する。
【０１０８】
図６は、本実施例の薄膜トランジスタおよび各種電極の構造を、基板面に垂直な方向から見た正面図と、正面図のＡ−Ａ′，Ｂ−Ｂ′における側断面図として示したもので、基板は省略してある。
【０１０９】
薄膜トランジスタ素子１４は画素電極（ソース電極）４，信号電極（ドレイン電極）３，走査電極（ゲート電極）１２およびアモルファスシリコン１３から構成される。
【０１１０】
共通電極１と走査電極１２はそれぞれ図示していない基板状に形成した同一の金属層をパタ−ン化して構成した。
【０１１１】
同様に信号電極３と画素電極４は、それぞれゲート絶縁膜２の上に形成した同一の金属層をパタ−ン化して構成してあり、このとき正面図から明らかなように、画素電極４は、３本の共通電極１の間に配置されている。
【０１１２】
画素ピッチは横方向（すなわち信号配線電極間）は１００μｍ、縦方向（すなわち走査配線電極間）は３００μｍである。
【０１１３】
電極幅は、複数画素間にまたがる配線電極である走査電極１２，信号電極３，共通電極１の配線部（走査配線電極に並行に延びた部分）を広めにし、線欠陥を回避した。
【０１１４】
幅はそれぞれ１０μｍ，８μｍ，８μｍである。
【０１１５】
一方、開口率向上のために１画素単位で独立に形成した画素電極４、および共通電極の信号配線電極の長手方向に延びた部分の幅は若干狭くし、それぞれ５μｍ，６μｍとした。これらの電極の幅を狭くしたことで異物などの混入により断線する可能性が高まるが、この場合１画素の部分的欠落ですみ、線欠陥には至らない。
【０１１６】
信号電極３と共通電極１は絶縁膜を介して２μｍの間隔を設けた。
【０１１７】
画素数は、６４０×３（Ｒ，Ｇ，Ｂ）本の信号配線電極と、４８０本の配線電極とにより６４０×３×４８０個とした。
【０１１８】
次に、溶剤可溶型のポリイミド前駆体である日産化学社製，ＲＮ１０４６の溶液を塗布した後、２００℃まで加熱し、３０分放置し溶剤を除去して緻密なポリイミド配向膜を得、次いで、ラビングローラに取付けたバフ布で配向膜表面をラビング処理し、液晶配向能を付与した。
【０１１９】
もう一方の基板には、遮光層付きカラーフィルタを形成し、上記と同様に最表面にポリイミド配向膜を形成しラビング処理により液晶配向能を付与した。
【０１２０】
なお、この実施例では、配向能を付与する方法としてラビング法を用いたが、それ以外の、例えば水面上に展開した有機分子膜を基板上に引き上げて形成した配向性の良い多層膜を配向膜として用いる方法なども利用できる。
【０１２１】
特にこの水面展開による方法は、従来十分大きな界面チルト角を付与することが困難とされてきた配向制御方法であるが、横電界方式においては従来のＴＮ方式に代表される縦電界方式と異なり界面チルトが原理的に必要ないため、横電界方式との組み合わせにより量産性などの実用性を向上させることができる。
【０１２２】
さらに、横電界方式においては、界面チルト角が小さいほど視角特性が良いことが知られており、上記の水面展開などを用いた方法では界面チルト角が非常に小さな物となることは逆に好都合であり、良好な視角特性が期待できる。
【０１２３】
次に、これらの２枚の基板をそれぞれの液晶配向能を有する表面どうしを相対向させて、分散させた球形のポリマービーズからなるスペーサと周辺部のシール剤とを介在させて、セルを組みたてた。
【０１２４】
このとき、２枚の基板のラビング方向は互いにほぼ並行で、かつ印加横電界方向とのなす角度を７５゜とした。
【０１２５】
次いで、この液晶セルの基板間に、誘電異方性Δεが正でその値が９.０(１ｋＨｚ，
２０℃) であり、屈折率異方性Δｎが０.０８(波長５９０ｎｍ，２０℃) 、ねじれ弾性定数Ｋ２が７.０ｐＮ のネマチック液晶組成物を真空で注入し、紫外線硬化型樹脂からなる封止材で封止して液晶パネルを得た。
【０１２６】
このとき液晶層の厚み（ギャップ）ｄは上記のスペーサにより、液晶封入状態で４.７μｍをほぼ中心として、±０.７μｍの範囲の６枚の液晶パネルを製作した。
【０１２７】
従って、これらのパネルのリタデーション（Δｎｄ）は、０.３２〜０.４３２μｍとなる。
【０１２８】
この液晶表示装置において基板上の画素部分のいくつかの点で液晶層の厚みのばら付きを測定したところ０.３〜０.５μｍ程度であり、この変動幅は以下の実施例，比較例においても同様であった。
【０１２９】
次に、このパネルを２枚の偏光板（日東電工社製G1220DU)で挾み、一方の偏光板の偏光透過軸を上記のラビング方向とほぼ並行とし、他方をそれに直交させ、これにより低電圧で暗表示，高電圧で明表示となるノーマリクローズ特性とした。
【０１３０】
その後、駆動回路，バックライトなどを接続したモジュール化し、液晶表示装置を得た。
【０１３１】
次にこの様にして得た液晶表示装置と同一の配向膜材料（日産化学社製，RN1046）を用い、同一プロセスでガラス基板上に配向膜を形成，ラビング処理し、同一の液晶組成物を封入して液晶セルを作成し、フレデリックス転移法 (ヤング，ローゼンブラッド，アプライド  フィジックス  レター，Ｖol.４３，１９８３，６２ページ)により、界面における液晶分子と配向膜表面とのねじれ結合の強さを表す外挿長を測定すると、１.０μｍ であった。
【０１３２】
ここで、上記のフレデリックス転移法による外挿長の測定方法について、その原理を説明する。
【０１３３】
この測定方法は、本発明の作用の記述にあるフレデリックス転移の閾値Ｖｃの液晶層の厚みｄへの依存性を表す式（１）式より外挿長を測定する方法である。
【０１３４】
上記の（１）式を、液晶層の厚みｄとフレデリクス転移の閾値電圧Ｖｃに注目して式を変形すると次式を得る。
【０１３５】
（１／Ｖｃ）＝(ｄ＋２ｂ)×πｇ√(Δε／Ｋ２)                          （７）
この式より、液晶層の厚みｄのみが異る液晶セルを複数作成し、横（ｘ）軸にｄ，縦
（ｙ）軸にそれらの液晶セルそれぞれについて測定した（１／Ｖｃ）をとり測定値をプロットすると、それらの点を直線で外挿したｙ切片が、−２ｂすなわち外挿長（この場合の係数２は上下界面が同じとした場合の双方からの外挿長への寄与を表す）を与える。
【０１３６】
この測定方法では、原理的に外挿長が液晶層の厚みと同程度となる弱いねじれ結合の場合にのみ正確な測定が可能である。
【０１３７】
より強いねじれ結合の場合にも適用可能な外挿長の測定方法としては、強電場法（横山，ファン  スプラング，ジャーナルオブアプライドフィジックス，Ｖol.５７，４５２ｐ,１９８５）や、界面での微小ねじれを測定する方法（赤羽，金子，木村，ジャパニーズ  ジャーナルオブ  アプライドフィジックス，Ｖol．３５，４４３４ｐ，１９９６）などが知られているが、本発明の趣旨にある弱いねじれ結合の場合には、その測定値はこれらのどの測定法によっても大差ない値が十分な精度で得られる。
【０１３８】
この様にして得られた外挿長から、上記の中心ギャップ４.７μｍ で計算すると、外挿長ｂのギャップに対する比率ｂ＊は０.２１３である。
【０１３９】
配向膜表面でのねじれ結合係数Ａ２は、外挿長ｂと、液晶のねじれ弾性定数Ｋ２より
（２）式から次式を用いて機械的に得ることができる。
【０１４０】
Ａ２＝Ｋ２／ｂ                                                        （８）
従って、本実施例の場合には、Ａ２は７.０μＮ／ｍとなる。
【０１４１】
上記の液晶表示素子の表示性能を光電光度計で測定したところ、図７に示すように、最大透過率を与える電圧Ｖmax ，最大値の９０％及び５０％の透過率を与える印加電圧であるＶ９０及びＶ５０をそれぞれ印加した場合のいずれの特性においても、中心値４.７μmを基準（０）として液晶層の厚み差を横軸とした時の縦軸の透過率の変化が非常に小さい特性が得られた。
【０１４２】
また、表示むらを定量的に測定するため、表示むらが最も目立つ中間調表示状態において、表示面をＣＣＤカメラで撮像し（表示むらとして認識されない表示面全体の広い範囲にわたるゆるやかな輝度シェーデングを除いた後の）、最大輝度むらのコントラストを測定すると０.５％程度であった。
【０１４３】
目視による画質検査においても、液晶パネルの液晶層の厚み差による表示むらも一切見られず、均一性の高い表示が得られた。
【０１４４】
（実施例２）
用いた配向膜材料以外は実施例１と同様にして、配向膜材料として日産化学社製のＲＮ７６３を用いて、液晶層の厚みｄが４.０μｍ の液晶表示装置を作成し、実施例２とした。
【０１４５】
そして、この実施例２による液晶表示装置について、実施例１と同様に、フレデリックス転移法により外挿長ｂを測定すると１.４９μｍ であった。したがって、外挿長ｂのギャップに対する比率ｂ＊は０.３７２５ であった。
【０１４６】
同様に最大輝度むらのコントラストを測定すると０.３％ 程度で、目視による画質検査においても、液晶パネルの液晶層の厚み差による表示むらも一切見られず、均一性の高い表示が得られた。
【０１４７】
（実施例３）
用いた配向膜材料以外は実施例１と同様にして、配向膜材料として日本合成ゴム社製のＡＬ１０５１を用いて、液晶層の厚みｄが４.０μｍ の液晶表示装置を作成し、実施例３とした。
【０１４８】
そして、この実施例３による液晶表示装置について、実施例１と同様に、フレデリックス転移法により外挿長ｂを測定すると１.５０μｍ で、外挿長ｂのギャップに対する比率ｂ＊は０.３７５であった。
【０１４９】
最大輝度むらのコントラストを測定すると０.３％ 程度で、目視による画質検査においても、液晶パネルの液晶層の厚み差による表示むらも一切見られず、均一性の高い表示が得られた。
【０１５０】
（実施例４）
用いた配向膜材料以外は実施例１と同様にして、配向膜材料として日本合成ゴム社製のAL3046を用いて、液晶層の厚みｄが４.０μｍ の液晶表示装置を作成し、実施例４とした。
【０１５１】
そして、この実施例４による液晶表示装置について、実施例１と同様に、フレデリックス転移法により外挿長ｂを測定すると１.５０μｍ で、外挿長ｂのギャップに対する比率ｂ＊は０.３７５であった。
【０１５２】
最大輝度むらのコントラストを測定すると０.３％ 程度で、目視による画質検査においても、液晶パネルの液晶層の厚み差による表示むらも一切見られず、均一性の高い表示が得られた。
【０１５３】
（実施例５）
用いた配向膜材料及び液晶組成物以外は実施例１と同様にして、液晶層の厚み（ギャップ）ｄが、液晶封入状態で５.０μｍ をほぼ中心として、＋０.３〜−１.１μｍの範囲の９個の液晶パネルを製作し、実施例５とした。
【０１５４】
用いた配向膜材料は、ｐ−フェニレンジアミン１.０モル％ をＮ−メチル−２−ピロリドン中に溶解させ、これにデカメチレンビストリメリテート酸二無水物０.３モル％(総モル数の３０％）更に、１，２，３，４−ブタンテトラカルボン酸二無水物０.７ モル％を加えて反応させてポリアミック酸ワニスを得た。このワニスを６％濃度に希釈してγ−アミノプロピルトリエトキシシランを固形分で０.３ 重量％添加後、印刷形成して２１０℃／３０分の熱処理を行い、約８００Åの緻密なポリイミド配向膜を形成した。
【０１５５】
また液晶組成物としては、誘電異方性Δεが正でその値が１０.２(１ｋＨｚ,２０℃)であり、屈折率異方性Δｎが０.０７５ （波長５９０ｎｍ，２０℃），ねじれ弾性定数Ｋ２が５.０ｐＮのネマチック液晶組成物を用いた。
【０１５６】
従って、上記の９個の液晶パネルのリタデーション(Δｎｄ)は、０.２９〜０.４０μｍとなる。
【０１５７】
次にこの様にして得た液晶表示装置について、実施例１と同様にフレデリックス転移法により、界面における液晶分子と配向膜表面とのねじれ結合の強さを表す外挿長ｂを測定すると、１.０μｍであった。
【０１５８】
従って、上記の中心ギャップ５.０μｍ で計算すると外挿長ｂのギャップに対する比率ｂ＊は０.２で、配向膜表面のねじれ結合係数Ａ２は５.０μＮ／ｍである。
【０１５９】
また、クリスタルロ−テーション法により基板界面でのチルト角を測定したところ、
３°であった。
【０１６０】
上記の液晶表示素子の表示性能を光電光度計で測定したところ、図８に示すように、最大透過率を与える電圧Ｖmax ，最大値の５０％の透過率を与える印加電圧であるＶ５０をそれぞれ印加した場合のいずれかにおいても、中心値５.０μmを基準（０）として液晶層の厚み差を横軸とした時の縦軸の透過率の変化が非常に小さい特性が得られた。また、表示むらを定量的に測定するため、表示むらが最も目立つ中間調表示状態において、表示面をＣＣＤカメラで撮像し（表示むらとして認識されない表示面全体の広い範囲にわたるゆるやかな輝度シェーデングを除いた後の）、最大輝度むらのコントラストを測定すると
０.３％ 程度であった。
【０１６１】
目視による画質検査においても、液晶パネルの液晶層の厚み差による表示むらも一切見られず、均一性の高い表示が得られた。
【０１６２】
（実施例６）
用いた配向膜材料以外は実施例５と同様にして、ｍ−フェニレンジアミン１.０モル％をＮ−メチル−２−ピロリドン中に溶解させ、これに２，２ビス〔４−（３，４−ジカルボキシフェノキシ）フェニル〕トリデカンテトラカルボン酸二無水物０.２５モル％(総モル数の２５％）を加え４０℃で１時間反応させ、標準ポリスチレン換算重量平均分子量が約６０００のオリゴマを合成し、更に、１，２，３，４−ブタンテトラカルボン酸二無水物０.７５ モル％を加えて２０℃で１５時間，１３０℃で３０分反応させてポリ−オリゴマ−アミック酸イミドワニスを得た。このワニスを６％濃度に希釈してγ−アミノプロピルトリエトキシシランを固形分で０.３ 重量％添加後、印刷形成して２３０℃／３０分の熱処理を行い、約７００Åの緻密なポリイミド配向膜を形成し、液晶層の厚みｄが４.０μｍの液晶表示装置を作成した。
【０１６３】
実施例１と同様にしてフレデリックス転移法により外挿長ｂを測定すると０.９μｍ であった。したがって、外挿長ｂのギャップに対する比率ｂ＊は０.２２５である。
【０１６４】
同様に最大輝度むらのコントラストを測定すると０.２％ 程度で、目視による画質検査においても、液晶パネルの液晶層の厚み差による表示むらも一切見られず、均一性の高い表示が得られた。
【０１６５】
（実施例７）
用いた配向膜材料以外は実施例５と同様にして、１，１２−ジアミノドデカン０.３ モル％（総モル数の３０％）をＮ−メチル−２−ピロリドンとジメチルアセトアミドの混合溶媒中に溶解させ、これに１，２，３，４ーシクロペンタンテトラカルボン酸二無水物
１.０ モル％を加え６０℃で３０分反応させ、標準ポリスチレン換算重量平均分子量が約４０００のオリゴマを合成し、更に、４，４′−ジアミノジフェニルメタン０.６ モル％およびジアミノシロキサン０.１ モル％を加えて２０℃で１２時間および１５０℃で３０分反応させてポリ−オリゴマ−アミック酸シロキサンワニスを得た。このワニスを６％濃度に希釈してγ−アミノプロピルトリエトキシシランを固形分で０.３ 重量％添加後、印刷形成して２２０℃／３０分の熱処理を行い、約６００Åの緻密なポリイミドシロキサン配向膜を形成し、液晶層の厚みｄが４.０μｍの液晶表示装置を作成した。
【０１６６】
また、実施例１と同じくフレデリックス転移法により外挿長ｂを測定すると０.４８μmであった。したがって、外挿長ｂのギャップに対する比率ｂ＊は０.１２である。
【０１６７】
最大輝度むらのコントラストを測定すると０.６％ 程度で、目視による画質検査においても、液晶パネルの液晶層の厚み差による表示むらも一切見られず、均一性の高い表示が得られた。
【０１６８】
（実施例８）
用いた配向膜材料以外は実施例５と同様にして、２，４−ジアミノ−ラウリルフェニルエ−テル０.２モル％(総モル数の２０％)をＮ−メチル−２−ピロリドン中に溶解させ、これに３，３′，４，４′−ビスシクロヘキサンテトラカルボン酸二無水物１.０ モル％を加えて５０℃で１時間反応させ、標準ポリスチレン換算重量平均分子量が約３００００のオリゴマを合成し、更に、ビス（ｐ−アミノベンゾイルオキシ）メタン０.６ モル％およびイソフタル酸ヒドラジド０.２ モル％を加えて２０℃で１５時間，１００℃で１時間反応させてポリ−オリゴマ−アミック酸を得た。このワニスを６％濃度に希釈してγ−アミノプロピルトリエトキシシランを固形分で０.３ 重量％添加後、印刷形成して２００℃／３０分の熱処理を行い、約６００Åの緻密なポリアミドイミド配向膜を形成し、液晶層の厚みｄが４.０μｍの液晶表示装置を作成した。
【０１６９】
また、実施例１と同じくフレデリックス転移法により外挿長ｂを測定すると１.０μｍであった。したがって、外挿長ｂのギャップに対する比率ｂ＊は０.２５である。
【０１７０】
最大輝度むらのコントラストを測定すると０.５％ 程度で、目視による画質検査においても、液晶パネルの液晶層の厚み差による表示むらも一切見られず、均一性の高い表示が得られた。
【０１７１】
（実施例９）
用いた配向膜材料以外は実施例５と同様にして、ビス（ｐ−アミノベンゾイルオキシ）メタン０.５モル％、４，４′−ジアミノジフェニルメタン０.５モル％をＮ−メチル−２−ピロリドン中に溶解させ、これにオクチルコハク酸二無水物０.２ モル％（総モル数の２０％）を加えて４０℃で１時間反応させ、標準ポリスチレン換算重量平均分子量が約
３０００のオリゴマを合成し、更に、１，２，３，４−ブタンテトラカルボン酸二無水物０.８ モル％を加えて２０℃で１２時間，１３０℃で１時間反応させてポリ−オリゴマ−アミック酸イミドを得た。このワニスを６％濃度に希釈してγ−アミノプロピルトリエトキシシランを固形分で０.３ 重量％添加後、印刷形成して２３０℃／３０分の熱処理を行い、約６００Åの緻密なポリイミド配向膜を形成し、液晶層の厚みｄが４.０μｍ の液晶表示装置を作成した。
【０１７２】
また、実施例１と同じくフレデリックス転移法により外挿長ｂを測定すると １.５μｍであった。したがって、外挿長ｂのギャップに対する比率ｂ＊は０.３７５である。
【０１７３】
最大輝度むらのコントラストを測定すると０.４％ 程度で、目視による画質検査においても、液晶パネルの液晶層の厚み差による表示むらも一切見られず、均一性の高い表示が得られた。
【０１７４】
（実施例１０）
用いた配向膜材料以外は実施例５と同様にして、ｐ−フェニレンジアミン１.１ モル％をＮ−メチル−２−ピロリドン中に溶解させ、これに２，２−ビス〔４−（３，４−ジカルボキシベンゾイルオキシ）−３，５−ジメチルフェニル〕ヘキサフルオロプロパンテトラカルボン酸二無水物０.２ モル％を加えて５０℃で１時間反応させ、標準ポリスチレン換算重量平均分子量が約６０００の主鎖型のフルオロ基を含む配向膜材料を合成し、更に、１，２，３，４−シクロブタンテトラカルボン酸二無水物０.８ モル％を加えて２０℃で１２時間反応させて、フルオロ基を含むオリゴマの割合が約２０％のポリ−オリゴマ−アミック酸ワニスを得た。このワニスを６％濃度に希釈してγ−アミノプロピルトリエトキシシランを固形分で０.３ 重量％添加後、印刷形成して２００℃／３０分の熱処理を行い、約８００Åの緻密なポリイミド配向膜を形成した。
【０１７５】
液晶層の厚み(ギャップ）ｄは、液晶封入状態で４.８μｍをほぼ中心として、＋０.２〜−０.８μｍの範囲の４個の液晶パネルを製作した。これらのパネルのリタデーション（Δｎｄ）は、０.３０〜０.３８μｍとなる。
【０１７６】
また、実施例１と同じくフレデリックス転移法により外挿長ｂを測定すると１.０μｍであった。したがって、外挿長ｂのギャップに対する比率ｂ＊は０.２０８であった。
【０１７７】
上記の液晶表示素子の表示性能を光電光度計で測定したところ、図９に示すように、最大透過率を与える電圧Ｖmax ，最大値の５０％の透過率を与える印加電圧であるＶ５０をそれぞれ印加した場合のいずれかにおいても、中心値４.８μｍ を基準（０）として液晶層の厚み差を横軸とした時の縦軸の透過率の変化が非常に小さい特性が得られた。また、表示むらを定量的に測定するため、表示むらが最も目立つ中間調表示状態において、表示面をＣＣＤカメラで撮像し（表示むらとして認識されない表示面全体の広い範囲にわたるゆるやかな輝度シェーデングを除いた後の）、最大輝度むらのコントラストを測定すると０.４％ 程度であった。
【０１７８】
目視による画質検査においても、液晶パネルの液晶層の厚み差による表示むらも一切見られず、均一性の高い表示が得られた。
【０１７９】
（実施例１１）
用いた配向膜以外は実施例５と同様にして、ｍ−フェニレンジアミン１.０ モル％をＮ−メチル−２−ピロリドン中に溶解させ、これに１,５ビス〔４−（３,４−ジカルボキシベンゾイルオキシ）フェニル〕デカフルオロペンタンテトラカルボン酸二無水物０.１ モル％を加え４０℃で２時間反応させ、標準ポリスチレン換算重量平均分子量が約４０００の側鎖型のフルオロ基を含むオリゴマを合成し、更に、１，２，３，４−ブタンテトラカルボン酸二無水物０.９ モル％を加えて２０℃で８時間，１３０℃で１時間反応させて、フルオロ基を含むオリゴマの割合が約１０％のポリ−オリゴマ−アミック酸イミドワニスを得た。このワニスを６％濃度に希釈してγ−アミノプロピルトリエトキシシランを固形分で０.３ 重量％添加後、印刷形成して２００℃／３０分の熱処理を行い、約７００Åの緻密なポリイミド配向膜を形成し、液晶層の厚みｄが４.０μｍ の液晶表示装置を作成した。
【０１８０】
また、実施例１と同じくフレデリックス転移法により外挿長ｂを測定すると０.９μｍであり、外挿長ｂの液晶層の厚みｄに対する比率は０.２２５であった。
【０１８１】
また、表示むらを定量的に測定するため、表示むらが最も目立つ中間調表示状態において、表示面の２０mm四方をＣＣＤカメラで撮像し、最大輝度むらのコントラストを測定すると０.５％程度であった。
【０１８２】
目視による画質検査においても、液晶パネルの液晶層の厚み差による表示むらも一切見られず、均一性の高い表示が得られた。
【０１８３】
（実施例１２）
用いた配向膜以外は実施例５と同様にして、２，２−ビス〔４−（４−アミノフェノキシ)フェニル〕ヘキサフルオロプロパン０.２５モル％をＮ−メチル−２−ピロリドンとジメチルアセトアミドの混合溶媒中に溶解させ、これに１，２，３，４−シクロペンタンテトラカルボン酸二無水物１.０ モル％を加え８０℃で１時間反応させ、標準ポリスチレン換算重量平均分子量が約１５０００の主鎖型のフルオロ基を含むオリゴマを合成し、更に、４，４′−ジアミノジフェニルメタン０.６モル％およびジアミノシロキサン０.０５モル％を加えて２０℃で５時間および１５０℃で３時間反応させて、フルオロ基を含むオリゴマの割合が約  ２５％のポリ−オリゴマ−イミドシロキサンワニスを得た。このワニスを６％濃度に希釈してγ−アミノプロピルトリエトキシシランを固形分で０.３ 重量％添加後、印刷形成して２００℃／３０分の熱処理を行い、約７００Åの緻密なポリイミドシロキサン配向膜を形成し、液晶層の厚みｄが４.０μｍ の液晶表示装置を作成した。
【０１８４】
また、実施例１と同じくフレデリックス転移法により外挿長ｂを測定すると０.４μｍであり、外挿長ｂの液晶層の厚みｄに対する比率は０.１であった。
【０１８５】
表示むらを定量的に測定するため、表示むらが最も目立つ中間調表示状態において、表示面の２０mm四方をＣＣＤカメラで撮像し、最大輝度むらのコントラストを測定すると２％程度であった。
【０１８６】
目視による画質検査においても、液晶パネルの液晶層の厚み差による表示むらも一切見られず、均一性の高い表示が得られた。
【０１８７】
（実施例１３）
用いた配向膜以外は実施例５と同様にして、４−フルオローメタフェニレンジアミン
０.２ モル％をＮ−メチル−２−ピロリドン中に溶解させ、これに３，３′，４，４′−ビスシクロヘキサンテトラカルボン酸二無水物１.０ モル％を加えて４０℃で１時間反応させ、標準ポリスチレン換算重量平均分子量が約９００００の側鎖型のフルオロ基を含む配向膜材料を合成し、更に、ビス（ｐ−アミノベンゾイルオキシ）メタン０.６ モル％およびイソフタル酸ヒドラジド０.２ モル％を加えて２０℃で８時間および１００℃で２時間反応させて、フルオロ基を含むオリゴマの割合が約２０％のポリ−オリゴマ−アミドイミドを得た。このワニスを６％濃度に希釈してγ−アミノプロピルトリエトキシシランを固形分で０.３ 重量％添加後、印刷形成して２００℃／３０分の熱処理を行い、約６００Åの緻密なポリアミドイミド配向膜を形成し、液晶層の厚みｄが４.０μｍ の液晶表示装置を作成した。
【０１８８】
また、実施例１と同じくフレデリックス転移法により外挿長ｂを測定すると１.１μｍであり、外挿長ｂの液晶層の厚みｄに対する比率は０.２７５であった。
【０１８９】
表示むらを定量的に測定するため、表示むらが最も目立つ中間調表示状態において、表示面の２０mm四方をＣＣＤカメラで撮像し、最大輝度むらのコントラストを測定すると
０.５％程度であった。
【０１９０】
目視による画質検査においても、液晶パネルの液晶層の厚み差による表示むらも一切見られず、均一性の高い表示が得られた。
【０１９１】
（実施例１４）
用いた配向膜以外は実施例５と同様にして、ｍ−フェニレンジアミン０.５ モル％、４，４′−ジアミノジフェニルメタン０.５ モル％をＮ−メチル−２−ピロリドン中に溶解させ、これにトリフルオロコハク酸二無水物０.２ モル％を加えて４０℃で２時間反応させ、標準ポリスチレン換算重量平均分子量が約２０００の末端型のフルオロ基を含むオリゴマを合成し、更に、１，２，３，４−ブタンテトラカルボン酸二無水物０.９ モル％を加えて２０℃で８時間，１００℃で２時間反応させて、フルオロ基を含むオリゴマの割合が約２０％のポリ−オリゴマ−イミドを得た。このワニスを６％濃度に希釈してγ−アミノプロピルトリエトキシシランを固形分で０.３ 重量％添加後、印刷形成して２００℃／３０分の熱処理を行い、約６００Åの緻密なポリイミド配向膜を形成し、液晶層の厚みｄが４.０μｍの液晶表示装置を作成した。
【０１９２】
また、実施例１と同じくフレデリックス転移法により外挿長ｂを測定すると１.３μｍであり、外挿長ｂの液晶層の厚みｄに対する比率は０.３２５であった。
【０１９３】
表示むらを定量的に測定するため、表示むらが最も目立つ中間調表示状態において、表示面の２０mm四方をＣＣＤカメラで撮像し、最大輝度むらのコントラストを測定すると
０.８％ 程度であった。目視による画質検査においても、液晶パネルの液晶層の厚み差による表示むらも一切見られず、均一性の高い表示が得られた。
【０１９４】
（実施例１５）
用いた配向膜材料以外は、実施例５と同様にして、液晶層の厚み（ギャップ）ｄが液晶封入状態で５.０μｍ をほぼ中心として、＋０.６〜−１.０μｍの範囲の７個の液晶パネルを製作した。これらのパネルのリタデーション（Δｎｄ）は、０.３〜０.４２μｍとなる。
【０１９５】
配向膜材料は、薄膜トランジスタ側の基板には、窒化シリコンからなる絶縁保護膜の上の最表面に酸化シリコンからなる無機配向制御層を斜方蒸着法により形成した無機配向膜材料を用いた。
【０１９６】
斜方蒸着は、液晶配向のチルト角をほぼ０°するため、基板法線より６０°の方向となるように蒸着方向を規制するルーバーを用いて行った。
【０１９７】
もう一方の基板には、遮光層付きカラーフィルタを形成し、最表面にポリイミド配向膜を形成した後、ラビングローラに取り付けたバフ布で配向膜表面をラビング処理し、液晶配向膜を付与した。
【０１９８】
ポリイミド配向膜は溶剤可溶型のポリイミド前駆体である日立化成製ＰＩＱの溶液を基板表面上に印刷形成した後、２００℃／３０分の熱処理を行うことにより形成した。
【０１９９】
また、実施例１と同じくフレデリックス転移法により外挿長ｂを測定すると１.６μｍであった。
【０２００】
ポリイミド配向膜ＰＩＱをラビングした表面と液晶分子とのねじれ結合は非常に強く、この界面での外挿長がほぼ０であることが別途行った実験より知られていることから、上記の外挿長はそのほとんどが、酸化シリコンを斜方蒸着して形成した無機配向膜側の寄与であると考えられる。
【０２０１】
上記の中心ギャップ５.０μｍ で計算すると外挿長ｂのギャップに対する比率ｂ＊は
０.３２である。
【０２０２】
上記の液晶表示素子の表示性能を光電光度計で測定したところ、図１０に示すように、最大透過率を与える電圧Ｖmax ，最大値の５０％の透過率を与える印加電圧であるＶ５０をそれぞれ印加した場合のいずれかにおいても、中心値５.０μｍを基準（０）として液晶層の厚み差を横軸とした時の縦軸の透過率の変化が非常に小さい特性が得られた。また、表示むらを定量的に測定するため、表示むらが最も目立つ中間調表示状態において、表示面をＣＣＤカメラで撮像し（表示むらとして認識されない表示面全体の広い範囲にわたるゆるやかな輝度シェーデングを除いた後の）、最大輝度むらのコントラストを測定すると０.３％ 程度であった。
【０２０３】
目視による画質検査においても、液晶パネルの液晶層の厚み差による表示むらも一切見られず、均一性の高い表示が得られた。
【０２０４】
また、動作時においても残像，焼き付き等もなく、更に視野角特性も非常に良好であった。
【０２０５】
（実施例１６）
実施例１５のカラーフィルタ側基板表面のポリイミド配向膜材料を、ＰＩＱの代わりに日産化学社製ＲＮ７１８に変えた以外は実施例１４と同様にして液晶層の厚みｄが４.０μｍの液晶表示装置を作成した。
【０２０６】
実施例１と同じくフレデリックス転移法により外挿長ｂを測定すると１.６μmで実施例１と同じであった。このことからも、この外挿長がほとんど無機配向膜側の寄与で得られていることがわかる。
【０２０７】
この場合の外挿長ｂのギャップに対する比率ｂ＊は０.４（４０％）である。 同様に最大輝度むらのコントラストを測定すると０.２％ 程度で、目視による画質検査においても、液晶パネルの液晶層の厚み差による表示むらや、残像，焼き付きも一切見られず、均一性の高い表示が得られた。
【０２０８】
（実施例１７）
実施例１５の薄膜トランジスタ側基板最表面の無機材料層を、斜方蒸着された酸化シリコン層の代わりに上記の薄膜トランジスタおよび配線電極の上に形成された窒化シリコンからなる絶縁保護膜そのものとした以外は実施例１６と同様にして液晶層の厚みｄが4.0μｍの液晶表示装置を作成した。
【０２０９】
実施例１と同じくフレデリックス転移法により外挿長ｂを測定すると２.８μｍであった。したがって、外挿長ｂのギャップに対する比率ｂ＊は０.７（７０％)である。
【０２１０】
また、用いた液晶組成物のねじれ変形に対する弾性定数Ｋ２の値と、上記の外挿長ｂの測定値から、本実施例の配向膜表面でのねじれ結合定数Ａ２は１.８μＮ／ｍとなる。
【０２１１】
同様に最大輝度むらのコントラストを測定すると０.１％ 程度で、目視による画質検査においても、液晶パネルの液晶層の厚み差による表示むらや、残像，焼き付きも一切見られず、均一性の高い表示が得られた。
【０２１２】
（実施例１８）
用いた配向膜以外は実施例５と同様にして、ジアミン化合物として、ジアゾベンゼン基を含有する
【０２１３】
【化１】
2005189889.tif 000003
【０２１４】
と４，４′−ジアミノジフェニルメタンを等モル比で混入した物を用い、ピロメリット酸二無水物及び／或いは１，２，３，４−シクロブタンテトラカルボン酸二無水物の酸無水物にポリアミック酸として合成し、基板表面に塗布後、２００℃，３０分の焼成，イミド化を行い、波長４２０ｎｍの直線偏光光照射を行った。
【０２１５】
その後、実施例５と同様に液晶組成物を封入後、１００℃，１０分のアニーリングを施し、上記の照射偏光方向に対してほぼ垂直方向に液晶配向を得た。
【０２１６】
この様にして、液晶層の厚みｄが４.０μｍの液晶表示装置を得た。
【０２１７】
実施例１と同じくフレデリックス転移法により外挿長ｂを測定すると１.０μｍであった。したがって、外挿長ｂのギャップに対する比率ｂ＊は０.２５ である。
【０２１８】
また、用いた液晶組成物のねじれ変形に対する弾性定数Ｋ２の値と、上記の外挿長ｂの測定値から、本実施例の配向膜表面でのねじれ結合定数Ａ２は５.０μN／ｍとなる。
【０２１９】
表示むらを定量的に測定するため、表示むらが最も目立つ中間調表示状態において、表示面の２０mm四方をＣＣＤカメラで撮像し、最大輝度むらのコントラストを測定すると
０.５％ 程度であった。目視による画質検査においても、液晶パネルの液晶層の厚み差による表示むらも一切見られず、均一性の高い表示が得られた。
【０２２０】
（実施例１９）
用いた配向膜以外は実施例１８と同様にして、ジアゾベンゼン基を含有するジアミン化合物として実施例１８の
【０２２１】
【化１】
2005189889.tif 000004
【０２２２】
にかえて化合物
【０２２３】
【化２】
2005189889.tif 000005
【０２２４】
を用い、ピロメリット酸二無水物及び／或いは１，２，３，４−シクロブタンテトラカルボン酸二無水物の酸無水物として合成し、基板表面に塗布後、２００℃，３０分の焼成，イミド化を行い、波長４２０ｎｍの直線偏光光照射を行った。
【０２２５】
その後、実施例５と同様に液晶組成物を封入後、１００℃，１０分のアニーリングを施し、上記の照射偏光方向に対してほぼ垂直方向に液晶配向を得た。
【０２２６】
この様にして、液晶層の厚みｄが４.０μｍの液晶表示装置を得た。
【０２２７】
実施例１と同じくフレデリックス転移法により外挿長ｂを測定すると０.５μｍであった。したがって、外挿長ｂのギャップに対する比率ｂ＊は０.１２５ である。
【０２２８】
また、用いた液晶組成物のねじれ変形に対する弾性定数Ｋ２の値と、上記の外挿長ｂの測定値から、本実施例の配向膜表面でのねじれ結合定数Ａ２は１０.２μＮ／ｍとなる。
【０２２９】
表示むらを定量的に測定するため、表示むらが最も目立つ中間調表示状態において、表示面の２０mm四方をＣＣＤカメラで撮像し、最大輝度むらのコントラストを測定すると
０.６％ 程度であった。目視による画質検査においても、液晶パネルの液晶層の厚み差による表示むらも一切見られず、均一性の高い表示が得られた。
【０２３０】
（実施例２０）
用いた配向膜以外は実施例１８と同様にして、ジアゾベンゼン基を含有するジアミン化合物として実施例１８の
【０２３１】
【化１】
2005189889.tif 000006
【０２３２】
にかえて化合物
【０２３３】
【化３】
2005189889.tif 000007
【０２３４】
を用い、ピロメリット酸二無水物及び／或いは１，２，３，４−シクロブタンテトラカルボン酸二無水物として合成し、基板表面に塗布後、２００℃，３０分の焼成，イミド化を行い、波長４２０ｎｍの直線偏光光照射を行った。
【０２３５】
その後、実施例５と同様に液晶組成物を封入後、１００℃，１０分のアニーリングを施し、上記の照射偏光方向に対してほぼ垂直方向に液晶配向を得た。
【０２３６】
この様にして、液晶層の厚みｄが４.０μｍの液晶表示装置を得た。
【０２３７】
実施例１と同じくフレデリックス転移法により外挿長ｂを測定すると１.５μｍであった。したがって、外挿長ｂのギャップに対する比率ｂ＊は０.３７５ である。
【０２３８】
また、用いた液晶組成物のねじれ変形に対する弾性定数Ｋ２の値と、上記の外挿長ｂの測定値から、本実施例の配向膜表面でのねじれ結合定数Ａ２は１３.６μＮ／ｍとなる。
【０２３９】
表示むらを定量的に測定するため、表示むらが最も目立つ中間調表示状態において、表示面の２０mm四方をＣＣＤカメラで撮像し、最大輝度むらのコントラストを測定すると
０.３％ 程度であった。目視による画質検査においても、液晶パネルの液晶層の厚み差による表示むらも一切見られず、均一性の高い表示が得られた。
【０２４０】
（実施例２１）
用いた液晶組成物と後述するラビング方向以外は実施例１２と同様にして、液晶組成物としては、誘電異方性Δεが負でその値が４.８(１ｋＨｚ，２０℃）であり、屈折率異方性Δｎが０.０５４(波長５９０ｎｍ，２０℃），ねじれ弾性定数Ｋ２が７.９ｐＮ のネマチック液晶組成物を用い、液晶層の厚みｄが４０μｍの液晶表示装置を得た。
【０２４１】
このとき、液晶組成物の誘電異方性が負であることに対応して、お互いにほぼ並行に設定した２枚の基板のラビング方向と、印加横電界方向とのなす角度を１５゜とした。
【０２４２】
実施例１と同じくフレデリックス転移法により外挿長ｂを測定すると０.４μｍ であった。したがって、外挿長ｂのギャップに対する比率ｂ＊は０.１である。
【０２４３】
また、用いた液晶組成物のねじれ変形に対する弾性定数Ｋ２の値と、上記の外挿長ｂの測定値から、本実施例の配向膜表面でのねじれ結合定数Ａ２は１９.８μＮ／ｍとなる。
【０２４４】
表示むらを定量的に測定するため、表示むらが最も目立つ中間調表示状態において、表示面の２０mm四方をＣＣＤカメラで撮像し、最大輝度むらのコントラストを測定すると２％程度であった。目視による画質検査においても、液晶パネルの液晶層の厚み差による表示むらも一切見られず、均一性の高い表示が得られた。
【０２４５】
（比較例１）
実施例１のポリイミド配向膜材料，RN1046の代わりに、日産化学社製ポリイミド配向膜ＲＮ７１８を用いた以外は実施例１と同様にして、液晶層の厚みｄが４.６μｍ を中心に−１.０〜＋０.３μｍの範囲にある液晶表示装置を８枚作成し、比較例１とした。
【０２４６】
そして、この比較例１による液晶表示装置について、実施例１と同様に、フレデリックス転移法により外挿長ｂを測定すると、ほぼ０μｍで、外挿長ｂのギャップに対する比率ｂ＊もほぼ０となっていた。
【０２４７】
そこで、この比較例１による液晶表示装置を、実施例１と同様にして評価したところ、以下の通りであった。
【０２４８】
まず、この比較例１による液晶表示装置の液晶層の厚み差に対する透過率特性を測定したところ、図１１の様になった。
【０２４９】
この図１１の特性図は、図７に示した実施例１の特性図と同じく、液晶層の厚みｄの中心値を基準値０として、最大透過率を与える電圧Ｖmax と、最大値の９０％及び５０％の透過率を与える印加電圧であるＶ９０及びＶ５０をそれぞれ印加した場合をパラメータとして３種の特性を示した物である。
【０２５０】
この図から明らかなように、この比較例１では、液晶層の厚み差による透過率の変化量がかなり大きくなっていて、１２％にも達していることが判り、図７の本発明の実施例の特性と比較してみれば、両者の優劣は明らかである。
【０２５１】
次に、実施例１と同様にして、この比較例１による液晶表示装置の表示面をＣＣＤカメラで撮像して、最大輝度むらのコントラストを測定したところ、輝度むらは１５％にも達しており、目視においても液晶層の厚み差の変動による表示の色むらが目立った。
【０２５２】
（比較例２）
実施例１のポリイミド配向膜材料，RN1046の代わりに、日立化成社製ポリイミド配向膜ＰＩＱを用いた以外は実施例１と同様にして、液晶層の厚みｄが４.０μｍの液晶表示装置を作成し、比較例２とした。
【０２５３】
そして、実施例１と同様に、フレデリックス転移法により、この比較例２の液晶表示装置の外挿長ｂを測定したところ、ほぼ０μｍで、外挿長ｂのギャップに対する比率ｂ＊もほぼ０となっていた。
【０２５４】
次に、この比較例２について、実施例１と同様にして評価したところ、目視検査において液晶層の厚み差の変動による表示の色むらが目立った。
【０２５５】
（比較例３）
実施例５において、配向膜材料として、２，４−ジアミノ−パルミチルフェニルエーテル０.４モル％(総モル数の４０％）、２，２−ビス〔４−（ｐ−アミノフェノキシ）フェニル〕プロパン０.６ モル％、１，２，３，４−シクロブタンテトラカルボン酸二無水物０.５ モル％、３，３′，４，４′−ビフェニルテトラカルボン酸二無水物０.５ モル％をＮ−メチル−２−ピロリドン中で２０℃で１０時間重合して、標準ポリスチレン換算重量平均分子量が約２００００の配向膜材料を用いた以外は、実施例５と同様にして液晶表示装置を作成した。
【０２５６】
また、この場合液晶層の厚みｄは４.６μｍを中心に−１.０〜０.３μｍ の８個の液晶パネルを作成した。
【０２５７】
次に、実施例１と同様にフレデリックス転移法により外挿長ｂを測定すると、ほぼ０
μｍとなった。したがって、外挿長ｂのギャップに対する比率ｂ＊もほぼ０であった。実施例１と同様にして評価したところ、実施例１の図７に対応して図１２に示すように液晶層の厚み差による透過率の変化量は大きかった。また、最大輝度むらのコントラストを測定すると１２％で、目視においても液晶層の厚み差の変動による表示の色むらが目立った。
【０２５８】
（比較例４）
実施例５において、配向膜材料として、２，２−ビス〔４−（ｐ−アミノフェノキシ）フェニル〕デカン０.８モル％(総モル数の８０％）、４，４′−ジアミノジフェニルメタン０.２モル％とピロメリット酸二無水物０.５モル％、１，２，３，４−シクロペンタンテトラカルボン酸二無水物０.５ モル％をＮ−メチル−２−ピロリドン中で２０℃で１２時間重合して、標準ポリスチレン換算重量平均分子量が約100000の配向膜材料を用いた以外は、実施例５と同様にして液晶層の厚みｄが４.０μｍの液晶表示装置を作成した。
【０２５９】
実施例１と同様に、フレデリックス転移法により外挿長ｂを測定すると、３.２μｍ で外挿長ｂのギャップに対する比率ｂ＊は０.８であった。
【０２６０】
また、クリスタルローテーション法により基板界面でのチルト角を測定したところ、
１５°であった。
【０２６１】
実施例１と同様にして評価したところ、最大輝度むらのコントラストは１８％程度で、目視検査において表示の色むらが目立ち、むら近傍で３０％程度のチルト角の変動が見出された。
【０２６２】
（比較例５）
実施例５において、配向膜材料として、２，４−ジアミノ−パルミチルフェニルエーテル０.５モル％(総モル数の５０％)、２，２−ビス〔４−（ｐ−アミノフェノキシ）フェニル〕プロパン０.５ モル％、１，２，３，４−シクロブタンテトラカルボン酸二無水物０.５ モル％、３，３′，４，４′−ビフェニルテトラカルボン酸二無水物０.５ モル％をＮ−メチル−２−ピロリドン中で２０℃で  １２時間重合して、標準ポリスチレン換算重量平均分子量が約110000の配向膜材料を用いた以外は、実施例５と同様にして液晶層の厚みｄが４.０μｍ の液晶表示装置を作成した。
【０２６３】
実施例１と同様に、フレデリックス転移法により外挿長ｂを測定すると、３.０μｍ で外挿長ｂのギャップに対する比率ｂ＊は０.７５であった。
【０２６４】
また、クリスタルローテーション法により基板界面でのチルト角を測定したところ、
１２°であった。
【０２６５】
実施例１と同様にして評価したところ、目視検査において表示の色むらが目立ち、最大輝度むらのコントラストは１５％程度で、むら近傍で２０％程度のチルト角の変動が見出された。
【０２６６】
（比較例６）
実施例５において、配向膜材料として、２，２−ビス〔４−（ｐ−アミノフェノキシ）フェニル〕ヘキサフルオロプロパン０.０３ モル％、４，４′−ジアミノジフェニルエーテル０.９７ モル％、１，２，３，４−シクロブタンテトラカルボン酸二無水物０.５ モル％、３，３′，４，４′−ビフェニルテトラカルボン酸二無水物０.５ モル％をＮ−メチル−２−ピロリドン中で２０℃で８時間重合して、標準ポリスチレン換算重量平均分子量が約120000，フルオロ基を含むオリゴマの割合が約３％の配向膜材料を用いた以外は、実施例５と同様にして液晶表示装置を作成した。
【０２６７】
また、この場合液晶層の厚みｄは４.６μｍを中心に−１.０〜０.３μｍ の８個の液晶パネルを作成した。
【０２６８】
次に、実施例１と同様にフレデリックス転移法により外挿長ｂを測定すると、ほぼ0.1μｍであり、外挿長ｂの液晶層の厚みｄに対する比率は０.０２であった。
【０２６９】
また、用いた液晶組成物のねじれ変形に対する弾性定数Ｋ２の値と、上記の外挿長ｂの測定値から、本実施例の配向膜表面でのねじれ結合定数Ａ２は５０μＮ／ｍとなる。
【０２７０】
実施例１と同様にして評価したところ、実施例１の図７に対応して図１３に示すように液晶層の厚み差による透過率の変化量は大きかった。また、最大輝度むらのコントラストを測定すると２０％で、目視においても液晶層の厚み差の変動による表示の色むらが目立った。
【０２７１】
（比較例７）
実施例５において、配向膜材料として、２，２−ビス〔４−（ｐ−アミノフェノキシ）フェニル〕プロパン０.５モル％、４，４′−ジアミノジフェニルメタン０.５モル％、２，２−ビス〔４−（３，４−ジカルボキシベンゾイルオキシ）−３，５−ジメチルフェニル〕ヘキサフルオロプロパンテトラカルボン酸二無水物０.５ モル％、１，２，３，４−シクロペンタンテトラカルボン酸二無水物０.５ モル％をＮ−メチル−２−ピロリドン中で２０℃で８時間重合して、標準ポリスチレン換算重量平均分子量が約100000，フルオロ基を含むオリゴマの割合が約５０％の配向膜材料を用いた以外は、実施例５と同様にして液晶層の厚みｄが４.２μｍの液晶表示装置を作成した。
【０２７２】
次に、実施例１と同様にフレデリックス転移法により外挿長ｂを測定すると、ほぼ0.2μｍであり、外挿長ｂの液晶層の厚みｄに対する比率は０.０４８であった。
【０２７３】
実施例１と同様にして評価したところ、最大輝度むらのコントラストは１２％で、目視においても液晶層の厚み差の変動による表示の色むらに加えて配向不良による輝度むらが目立った。
【０２７４】
（比較例８）
実施例５において、配向膜材料として、２，２−ビス〔４−（ｐ−アミノフェノキシ）フェニル〕ヘキサフルオロプロパン０.０２ モル％、４，４′−ジアミノジフェニルエーテル０.９８ モル％、１，２，３，４−シクロブタンテトラカルボン酸二無水物０.５ モル％、３，３′、４，４′−ビフェニルテトラカルボン酸二無水物０.５ モル％をＮ−メチル−２−ピロリドン中で２０℃で８時間重合して、標準ポリスチレン換算重量平均分子量が約１０００，フルオロ基を含むオリゴマの割合が約２％の配向膜材料を用いた以外は、実施例５と同様にして液晶層の厚みｄが４.５μｍの液晶表示装置を作成した。
【０２７５】
次に、実施例１と同様にフレデリックス転移法により外挿長ｂを測定すると、ほぼ0.1μｍであり、外挿長ｂの液晶層の厚みｄに対する比率は０.０２２であった。
【０２７６】
また、用いた液晶組成物のねじれ変形に対する弾性定数Ｋ２の値と、上記の外挿長ｂの測定値から、本実施例の配向膜表面でのねじれ結合定数Ａ２は２５μＮ／ｍとなる。
【０２７７】
実施例１と同様にして評価したところ、最大輝度むらのコントラストは１３％で、目視においても液晶層の厚み差の変動による表示の色むらが目立った。
【０２７８】
（比較例９）
実施例１５の対となる２つの基板の一方のラビング処理された日立化成製ポリイミド配向膜ＰＩＱ、および他方の斜方蒸着法により形成された酸化シリコン配向膜の代わりに、対となる基板の双方ともにその配向膜をラビング処理された日産化学社製ポリイミド配向膜ＲＮ７１８とし、そのほかは実施例１５と同様にして液晶表示装置を作成した。
【０２７９】
この場合液晶層の厚みｄは４.６μｍ を中心に−１.０〜０.３μｍの８個の液晶パネルを作成した。
【０２８０】
次に、実施例１と同様にフレデリックス転移法により外挿長ｂを測定すると、ほぼ０
μｍとなった。したがって、外挿長ｂのギャップに対する比率ｂ＊もほぼ０（０％）であった。実施例１と同様にして評価したところ、実施例１の図７に対応して図１４に示すように液晶層の厚み差による透過率の変化量は大きかった。また、最大輝度むらのコントラストを測定すると１２％で、目視においても液晶層の厚み差の変動による表示の色むらが目立った。
【０２８１】
また、この様にして製作した液晶パネルのいくつかは、絶縁破壊によると思われる点灯しない画素の数が目立つ物があった。
【０２８２】
更に視野角特性も実施例１のパネルより明らかに悪かった。
【０２８３】
（比較例１０）
実施例１５の対となる２つの基板の一方のラビング処理されたポリイミド配向膜ＰＩＱ、および他方の斜方蒸着法により形成された酸化シリコン配向膜の代わりに、対となる基板の双方ともにその配向膜材料をＰＩＱとし、そのカラーフィルタを形成した側の基板表面のポリイミド配向膜表面のみラビング処理し、薄膜トランジスタを形成した側の基板表面のポリイミド配向膜はラビング処理をせず、そのほかは実施例１５と同様にして液晶表示装置を作成した。
【０２８４】
この様にして製作した物は、液晶組成物をネマチック相状態において液晶セルに注入した際に注入口付近を中心に配向むらが生じ、このむらは液晶セルを等方相まで昇温した後除冷してネマチック相に戻してもあまり低減されなかった。
【０２８５】
実施例１と同様にして評価したところ、最大輝度むらのコントラストは３０％程度で、目視検査において表示の色むらが目立った。
【０２８６】
（比較例１１）
実施例１において、ポリイミド配向膜RN1046を基板に塗布，加熱した後、ラビング処理をせずに、波長２４８ｎｍのエキシマーレーザーによる直線偏光光照射を行い液晶配向能を付与した。
【０２８７】
実施例１と同様に、フレデリックス転移法により外挿長ｂを測定すると、ほぼ０μｍで、外挿長ｂのギャップに対する比率ｂ＊もほぼ０となっていた。
【０２８８】
実施例１と同様にして評価したところ、最大輝度むらのコントラストは２０％程度で、目視検査において表示の色むらが目立った。
【０２８９】
本実施例における液晶配向能は、上記の偏光レーザー光による選択的なポリイミド分解による物と考えられ、分解したイオン性ラジカルにより引き起こされたと思われる残像が目立った。
【図面の簡単な説明】
【０２９０】
【図１】本発明の液晶表示装置における液晶の動作を示す図。
【図２】液晶分子と基板表面との極結合とねじれ結合を示す図。
【図３】横電界方式の電気光学特性を示す図。
【図４】本発明の電気光学特性を説明する図。（ａ）強いねじれ結合の場合（ｂ）弱いねじれ結合の場合。
【図５】本発明の外挿長と液晶層の厚みの比と、弱いねじれ結合効果による輝度変動低減の指数の関係を示す図。
【図６】本発明の薄膜トランジスタ，電極，配線の構造を示す図。（ａ）正面図、  （ｂ），(ｃ)側断面図。
【図７】本発明の実施例の測定結果を示す図。
【図８】本発明の実施例の測定結果を示す図。
【図９】本発明の実施例の測定結果を示す図。
【図１０】本発明の実施例の測定結果を示す図。
【図１１】本発明の比較例の測定結果を示す図。
【図１２】本発明の比較例の測定結果を示す図。
【図１３】本発明の比較例の測定結果を示す図。
【図１４】本発明の比較例の測定結果を示す図。
【符号の説明】
【０２９１】
１…共通電極（コモン電極）、２…ゲート絶縁膜、３…信号電極（ドレイン電極）、４…画素電極（ソース電極）、５…配向膜、６…液晶組成物層中の液晶分子、７…基板、８…偏光板、９…電界方向、１０…界面上の分子長軸配向方向（ラビング方向）、１１…偏光板偏光透過軸方向、１２…走査電極(ゲート電極)、１３…アモルファスシリコン、１４…薄膜トランジスタ素子。
【図１】
2005189889.tif 000008
【図２】
2005189889.tif 000009
【図３】
2005189889.tif 000010
【図４】
2005189889.tif 000011
【図５】
2005189889.tif 000012
【図６】
2005189889.tif 000013
【図７】
2005189889.tif 000014
【図８】
2005189889.tif 000015
【図９】
2005189889.tif 000016
【図１０】
2005189889.tif 000017
【図１１】
2005189889.tif 000018
【図１２】
2005189889.tif 000019
【図１３】
2005189889.tif 000020
【図１４】
2005189889.tif 000021
【手続補正書】
【提出日】平成17年4月6日(2005.4.6)
【手続補正１】
【補正対象書類名】特許請求の範囲
【補正対象項目名】全文
【補正方法】変更
【補正の内容】
【特許請求の範囲】
【請求項１】
少なくとも一方が透明な一対の基板と、
前記一対の基板間に配置された液晶層と、
前記一対の基板の一方の基板に形成され、前記一方の基板面にほぼ平行ば電界を前記液晶層に印加するための電極群と、
前記一対の基板の一方の基板に形成され、前記電極群のそれぞれの電極に接続された複数のアクティブ素子と、
前記液晶層と前記一対の基板の少なくともどちらか一方の基板との間に配置された配光膜と、を有し、
前記配向膜は、光反応性材料層であって、
前記光反応性材料層表面上の液晶分子のチルト角はほぼ０度であり、
前記光反応性材料層は、アミン成分として一環からなる剛直性のジアミンと、酸成分として脂肪族テトラカルボン酸二無水物或いは脂環式テトラカルボン酸二無水物、からなるポリマー及び／或いはオリゴマ−アミック酸を脱水閉環した有機高分子であり、
前記記ポリマー及びオリゴマの重量平均分子量は、２０００以上９００００以下であるアクティブマトリクス型液晶表示装置。
【請求項２】
少なくとも一方が透明な一対の基板と、
前記一対の基板間に配置された液晶層と、
前記一対の基板の一方の基板に形成され、前記一方の基板面にほぼ平行ば電界を前記液晶層に印加するための電極群と、
前記一対の基板の一方の基板に形成され、前記電極群のそれぞれの電極に接続された複数のアクティブ素子と、
前記液晶層と前記一対の基板の少なくともどちらか一方の基板との間に配置された配光膜と、を有し、
前記配向膜は、光反応性材料層であって、
前記配向膜と前記液晶層間の界面における液晶分子と前記配向膜表面とのねじれ結合の強さを表す外挿長は、前記一対の基板間ギャップの１０％以上であり、
前記光反応性材料層は、アミン成分として一環からなる剛直性のジアミンと、酸成分として脂肪族テトラカルボン酸二無水物或いは脂環式テトラカルボン酸二無水物、からなるポリマー及び／或いはオリゴマ−アミック酸を脱水閉環した有機高分子であるアクティブマトリクス型液晶表示装置。
【請求項３】
少なくとも一方が透明な一対の基板と、
前記一対の基板間に配置された液晶層と、
前記一対の基板の一方の基板に形成され、前記一方の基板面にほぼ平行ば電界を前記液晶層に印加するための電極群と、
前記一対の基板の一方の基板に形成され、前記電極群のそれぞれの電極に接続された複数のアクティブ素子と、
前記液晶層と前記一対の基板の少なくともどちらか一方の基板との間に配置された配光膜と、を有し、
前記配向膜は、光反応性材料層であって、
前記配向膜と前記液晶層間の界面における液晶分子に対する配向層表面のねじれ結合係数は、２０μＮ／ｍ以下であり、
前記光反応性材料層は、アミン成分として一環からなる剛直性のジアミンと、酸成分として脂肪族テトラカルボン酸二無水物或いは脂環式テトラカルボン酸二無水物、からなるポリマー及び／或いはオリゴマ−アミック酸を脱水閉環した有機高分子であるアクティブマトリクス型液晶表示装置。
【請求項４】
請求項１乃至３のいずれか一項記載のアクティブマトリクス型液晶表示装置において、
前記光反応性材料層は、選択的に光化学反応を生じさせるように偏光光照射処理された光反応性配向層であるアクティブマトリクス型液晶表示装置。
【請求項５】
請求項１乃至３のいずれか一項記載のアクティブマトリクス型液晶表示装置において、
前記光反応性材料層表面上の液晶分子のチルト角は３度であるアクティブマトリクス型液晶表示装置。
【請求項６】
請求項１乃至３のいずれか一項記載のアクティブマトリクス型液晶表示装置において、
前記配向膜は、ポリマー及びオリゴマ−アミック酸イミド系，ポリマー及びオリゴマ−イミド系，ポリマー及びオリゴマ−イミドシロキサン系，ポリマー及びオリゴマ−アミドイミド系のいずれかの有機高分子であるアクティブマトリクス型液晶表示装置。
【請求項７】
請求項６記載のアクティブマトリクス型液晶表示装置において、
前記有機高分子は、長鎖アルキレン基及びフルオロ基の少なくとも１つを有するアクティブマトリクス型液晶表示装置。
【請求項８】
請求項１乃至３のいずれか一項記載のアクティブマトリクス型液晶表示装置において、
前記光反応性材料層表面上の液晶分子のチルト角は３度であるアクティブマトリクス型液晶表示装置。